(57)【特許請求の範囲】
【請求項１】
白度が３５−６０％ＩＳＯであることを特徴とした原色紙製品の製造方法であって、
わら類および／または綿の茎を植物原料として製造された未漂白パルプを前記原色紙製品の原料として用いており、
前記未漂白のパルプの製造は煮る、酸素脱リグニンのステップを含んでいるが、その中に、前記酸素脱リグニンは煮た後得た過マンガン酸カリウム価が１６−２８の高硬度のパルプをポンプで酸素脱リグニン反応塔に送って、そして水酸化ナトリウムと酸素を入れて、当該高硬度のパルプが当該酸素脱リグニン反応塔で脱リグニンの反応を行って、過マンガン酸カリウム価が１０−１４のパルプを得ることを含み、
前記酸素脱リグニンが１段酸素脱リグニンで、酸素脱リグニン反応塔で行われることであり、前記高硬度のパルプの当該反応塔の入り口での温度が９５−１００℃で、圧力が０．９−１．２ＭＰａであり、出口での温度が１００−１０５℃で、圧力が０．２−０．６ＭＰａであり、前記酸素脱リグニンの処理中でのアルカリ使用量が絶対乾燥パルプの量の２−４％で、酸素の添加量が２０−４０ｋｇ／トン乾燥パルプであり、前記高硬度のパルプの反応塔での反応時間が６０−９０分間であることを特徴とする
原色の紙製品の製造方法。
【請求項２】
前記未漂白パルプの裂断長さが５．０−７．５ｋｍで、引裂度が２３０−２８０ｍＮで、白度が２５−４５％ＩＳＯで、耐折回数が４０−９０回で、叩度が３２−３８°ＳＲであることを特徴とする請求項１に記載の原色の紙製品の製造方法。
【請求項３】
前記原色の紙製品が原色のトイレットペーパー、原色のティッシュペーパー、原色の拭き紙、原色のコピー用紙、原色の弁当箱、原色の食品包装紙又は原色の印刷用紙を含むことを特徴とする請求項１に記載の原色の紙製品の製造方法。
【請求項４】
前記原色の紙製品が原色のトイレットペーパーで、それに使われたパルプが７０−１００％の未漂白のパルプと０−３０％の未漂白の木材パルプを含み、もしくは前記原色の紙製品が原色のティッシュパーペーで、それに使われたパルプが７０−１００％の未漂白のパルプと０−３０％の未漂白の木材パルプを含み、もしくは前記原色の製品は原色の弁当箱で、それに使われたパルプが７０−１００％の未漂白のパルプと０−３０％の未漂白の木材パルプを含み、もしくは前記原色の紙製品は原色のコピー用紙で、それに使われたパルプが５０−８０％の未漂白のパルプと２０−５０％の未漂白の木材パルプを含み、もしくは前記原色の紙製品は原色の食品包装紙で、それに使われたパルプが５０−７０％の未漂白のパルプと３０−５０％の未漂白の木材パルプを含み、もしくは前記原色の紙製品は原色のオフセット印刷用紙で、それに使われたパルプが６５−８５％の未漂白のパルプと１５−３５％の未漂白の木材パルプを含み、もしくは、前記原色の紙製品は原色の拭き紙で、それに使われたパルプが７０−１００％の未漂白のパルプと０−３０％の未漂白の木材パルプを含むことを特徴とする請求項１−３のいずれかに記載の原色の紙製品の製造方法。
【請求項５】
前記原色のトイレットペーパーの横方向の液体吸着高さが３０−１００ｍｍ／１００ｓであり、もしくは前記原色のティッシュペーパーの縦方向のウェット抗張力が２２−５５Ｎ／ｍであり、もしくは前記原色の弁当箱の性能パラメーターが弁当箱のＧＢ１８００６．１−１９９９  Ａ等品の要求に合う、もしくは前記原色のコピー用紙の縦横方向の平均的な裂断長さが３．２−７．５ｋｍであり、もしくは前記原色の食品包装紙の裂断長さが３．２−７．６ｋｍであり、もしくは前記オフセット印刷用紙の裂断長さが２．５−５．５ｋｍであり、もしくは前記原色の拭き紙の縦方向のウェット抗張力が２２−５５Ｎ／ｍであることを特徴とする請求項４に記載の原色の紙製品の製造方法。
【請求項６】
前記原色のトイレットペーパーの抗張力指数が４−１２Ｎ・ｍ／ｇであり、前記原色のティッシュペーパーの横方向の液体吸着高さが３０−１００ｍｍ／１００ｓであり、もしくは前記原色のコピー用紙の横方向の耐折回数が６０−２００回であり、もしくは前記原色のコピー用紙の不透明度が８２．０−９８．０％であり、もしくは前記原色の食品包装紙の横方向の耐折回数が９０−２００回であり、もしくは前記原色のオフセット印刷用紙の不透明度が８２−９８％であり、もしくは前記原色の拭き紙の横方向の液体吸着高さが３０−１００ｍｍ／１００ｓであることを特徴とする請求項４に記載の原色の紙製品の製造方法。
【請求項７】
前記原色のトイレットペーパーの柔らかさが１２０−１８０ｍＮであり、もしくは前記原色のティッシュペーパーの柔らかさが１２０−１８０ｍＮであり、もしくは前記原色の食品包装紙の横方向の引裂度が３００−６００ｍＮであり、もしくは前記原色のオフセット印刷用紙の耐折回数が１０−３５回であることを特徴とする請求項４−６のいずれかに記載の原色の紙製品の製造方法。
【請求項８】
前記原色のトイレットペーパーの定量が１０．０−１８．０ｇ／ｍ２であり、もしくは前記原色のティッシュペーパーの定量が２３．０−４５．０ｇ／ｍ２であり、もしくは前記原色のコピー用紙の定量が６０．０−８０．０ｇ／ｍ２であり、もしくは前記原色の食品包装紙の定量が４５−６５ｇ／ｍ２であり、もしくは前記原色の拭き紙の定量が１４．０−３６．０ｇ／ｍ２であり、もしくは前記原色のオフセット印刷用紙の定量が５０−７０ｇ／ｍ２であることを特徴とする請求項４−６のいずれかに記載の原色の紙製品の製造方法。
【請求項９】
前記原色の拭き紙の柔らかさが１２０−２００ｍＮであることを特徴とする請求項４−６のいずれかに記載の原色の紙製品の製造方法。
【請求項１０】
前記未漂白のパルプの製造が煮る、洗浄を含んで、その中に前記煮るが、わら類および／または綿の茎を原料として煮た後に過マンガン酸カリウム価が１６−２８で、叩度が１０−２４°ＳＲの高硬度のパルプであることを特徴とする請求項１−３のいずれかに記載の原色の紙製品の製造方法。
【請求項１１】
前記煮る工程が、亜硫酸アンモニウム法により煮る工程、アントラキノン−苛性ソーダ法により煮る工程、硫酸塩法により煮る工程又はアルカリ性亜ナトリウム法により煮る工程のいずれかを含み、
亜硫酸アンモニウム法により煮る場合、亜硫酸アンモニウムの使用量が絶対乾燥原料量の９−１３％であり、
アントラキノン−苛性ソーダ法により煮る場合、アルカリ使用量が水酸化ナトリウムで計算して、絶対乾燥原料の９−１５％であり、
硫酸塩法により煮る場合、アルカリ使用量が水酸化ナトリウムで計算して、絶対乾燥原料の８−１１％であり、
アルカリ性亜ナトリウム法により煮る場合、水酸化ナトリウムの使用量が絶対乾燥原料の重量の１１−１５％で、亜硫酸ナトリウムの使用量が絶対乾燥原料の重量の２−６％であることを特徴とする請求項１０に記載の原色の紙製品の製造方法。
【請求項１２】
前記煮る工程が、亜硫酸アンモニウム法により煮る工程、アントラキノン−苛性ソーダ法により煮る工程、硫酸塩法により煮る工程又はアルカリ性亜ナトリウム法により煮る工程のいずれかを含み、
１）間歇式ボール型煮る装置と連続煮る装置で、
前記亜硫酸アンモニウム法により煮る工程は次の通りであり、
１．前記植物原料に煮る薬剤を入れ、その中に、亜硫酸アンモニウムの使用量が絶対乾燥原料の量の９−１３％で、水酸化ナトリウムの配合量が絶対乾燥原料の量の０−８％で、液体比が１：２−４であり、
２．水蒸気を入れて加熱して、温度が１６５−１７３℃まで上がってから、温度を上げて、少しガスを排出して、保温時間が１６０−２１０分間であり、
前記アントラキノン−苛性ソーダ法により煮る工程は次の通りであり、
１．前記植物原料に煮る薬剤を入れ、その中にアルカリ使用量は水酸化ナトリウムで計算して、絶対乾燥原料の９−１５％で、液体比が１：２−４で、アントラキノンの量が絶対乾燥原料の０．５−０．８‰であり、
２．水蒸気を入れて加熱して、温度が１６０−１６５℃まで上がってから、温度を上げて、少しガスを排出して、保温時間が１４０−１９０分間であり、
前記硫酸塩法により煮る工程は次の通りであり、
１．前記植物原料に煮る薬剤を入れ、その中にアルカリ使用量は水酸化ナトリウムが絶対乾燥原料の量の８−１１％で、液体比が１：２−４で、硫化度が５−８％であり、
２．水蒸気を入れて加熱して、温度が１６５−１７３℃まで上がってから、温度を上げて、少しガスを排出して、保温時間が１５０−２００分間であり、
前記アルカリ性亜ナトリウム法により煮る工程は下記のことを含み、
１．前記植物原料に煮る薬剤を入れ、その中に、水酸化ナトリウムの使用量は絶対乾燥原料の重量の１１−１５％で、亜硫酸ナトリウムが２−６％で、アントラキノンが０．０４−０．０８％で、煮る液体の比が１：３−４であり、
２．水蒸気を入れて加熱して、温度が１６０−１６５℃まで上がってから、温度を上げて、少しガスを排出して、保温時間が１４０−１９０分間であり、
２）縦式煮釜では、
前記亜硫酸アンモニウム法により煮る工程は次の通りであり、
前記植物原料を温度の１２０−１４０℃の熱黒液によって釜投入器を経て煮釜に入れて、いっぱいになった後に蓋をして、煮釜に温度が１３０−１６０℃の煮る薬剤を入れて、同時に釜内の空気を排出して圧力を０．６−０．７５ＭＰａまで上げて、システムの煮る液体加熱循環ポンプと列管加熱器を起動して、煮る液体の温度を１５６−１７３℃まで上げて、温度上昇、保温と入れ替えが１８０−２２０分間かかり、最後にポンプでパルプを噴出釜に送り届ける。前記煮る薬剤の中に、その亜硫酸アンモニウムの使用量が絶対乾燥原料の９−１５％で、水酸化ナトリウムの量が絶対乾燥原料の０−８％で、液体比が１：６−１０であり、前記アントラキノン−苛性ソーダ法により煮る工程は次の通りである：
前記植物原料を温度の１２０−１４０℃の熱黒液によって釜投入器を経て煮釜に入れて、いっぱいになった後に蓋をして、煮釜に温度が１３０−１６０℃の煮る薬剤を入れて、同時に釜内の空気を排出して圧力を０．４−０．６ＭＰａまで上げて、システムの煮る液体加熱循環ポンプと列管加熱器を起動して、煮る液体の温度を１４７−１６５℃まで上げて、温度上昇、保温と入れ替えが１８０分間かかり、最後にポンプでパルプを噴出釜に送り届け、前記煮る薬剤の中に、そのアルカリ使用量が絶対乾燥原料の９−１７％で、液体比が１：６−９で、アントラキノンの添加量が絶対乾燥原料の０．５−０．８‰であり、前記硫酸塩法により煮る工程は次の通りであり、
前記植物原料を温度の１２０−１４０℃の熱黒液によって釜投入器を経て煮釜に入れて、いっぱいになった後に蓋をして、煮釜に温度が１３０−１６０℃の煮る薬剤を入れて、同時に釜内の空気を排出して圧力を０．５−０．６５ＭＰａまで上げて、システムの煮る液体加熱循環ポンプと列管加熱器を起動して、煮る液体の温度を１５５−１６８℃まで上げて、温度上昇、保温と入れ替えが２００−２５０分間かかり、最後にポンプでパルプを噴出釜に送り届け、前記煮る薬剤の中に、そのアルカリ使用量が水酸化ナトリウムで計算して、絶対乾燥原料の８−１３％で、液体比が１：６−１０で、硫化度が５−９％であり、
前記アルカリ性亜ナトリウム法により煮る工程は下記のことを含み、
前記植物原料を温度の１２０−１４０℃の熱黒液によって釜投入器を経て煮釜に入れて、いっぱいになった後に蓋をして、煮釜に温度が１３０−１６０℃の煮る薬剤を入れて、同時に釜内の空気を排出して圧力を０．４５−０．６ＭＰａまで上げて、システムの煮る液体加熱循環ポンプと列管加熱器を起動して、煮る液体の温度を１５２−１６５℃まで上げて、温度上昇、保温と入れ替えが１８０−２３０分間かかり、最後にポンプでパルプを噴出釜に送り届け、前記煮る薬剤の中に、その水酸化ナトリウムの使用量が絶対乾燥原料の９−１７％で、亜硫酸ナトリウムの使用量が絶対乾燥原料の４−８％で、アントラキノンの使用量が絶対乾燥原料の０．０４−０．０８％で、液体比が１：６−１０であることを特徴とする請求項１１に記載の原色の紙製品の製造方法。
【請求項１３】
前記未漂白のパルプの製造が煮た後で酸素脱リグニンの前に洗浄のステップを含んでいるが、前記洗浄は下記のことを含み、
（１）濃度が８−１５％の前記高硬度のパルプを絞り出し機の入り口から投入して、圧力の作用で黒液を絞り出して、濃度が１８−２５％のパルプを得、前記絞り出し機が変径単螺旋絞り出し機、双螺旋絞り出し機又はダブルローラー絞り出し機のいずれかであり、
（２）絞り出されたパルプは温度が７０−８０℃で、濃度が３−６．２°Ｂｅ’で、しかもｐＨ８−８．３の黒液や温度が７０−８０℃清水のいずれかで洗浄し、前記洗浄は真空洗浄機、圧力洗浄機や水平ベルト式洗浄機で行われることを特徴とする請求項１に記載の原色の紙製品の製造方法。
【請求項１４】
前記植物原料が稲わら、麦草、綿の茎、サトウキビのかす、アシやヨシタケの中の一種類や何種類の組合せを含むことを特徴とする請求項１−３のいずれかに記載の原色の紙製品の製造方法。
【請求項１５】
前記方法は下記のことを含み、
（１）前記植物原料を煮て、更に洗浄、離解の後に、酸素脱リグニンの処理を行って、前記未漂白のパルプを得、
（２）前記未漂白の植物パルプと未漂白の木材パルプをそれぞれ攪拌して、攪拌後のパルプを得、
（３）ステップ（２）の中で前記未漂白の植物パルプと未漂白の木材パルプを紙製品の必要なパルプの重量分によって混合して、パルプを均一にする。あるいはステップ（２）の中で前記未漂白の植物パルプと未漂白の木材パルプを紙製品の必要なパルプの重量分によって混合して、パルプを均一にし、
（４）ステップ（３）で得られた混合パルプを製造に用いて、前記原色の紙製品を得ることを特徴とする請求項１−１４のいずれかに記載の原色の紙製品の製造方法。
【請求項１６】
前記煮るが、前記植物原料を原料として煮た後に過マンガン酸カリウム価が１６−２８で、叩度が１０−２４°ＳＲの高硬度のパルプであることを特徴とする請求項１５に記載の原色の紙製品の製造方法。
【請求項１７】
前記離解は洗浄後に得たパルプが高周波離解機、揉み機、ディスク式粉砕機、攪拌設備の中のフィブラーター（ｆｉｂｒａｔｏｒ）や繊維分離機で処理して、繊維の構造を離解することを特徴とする請求項１５に記載の原色の紙製品の製造方法。
【請求項１８】
請求項１−１７のいずれかに記載の製造方法にて製造された原色の紙製品。
【発明の詳細な説明】
【技術分野】
【０００１】
本発明は原色紙製品とその製造方法に関する。更に詳しくは、本発明は、わら類未漂白パルプを主な材料とする原色紙製品の製造上の応用及び製造した原色紙製品に関する。
【背景技術】
生活用紙はよく使用される消耗品である。心理上の白度に対する需要といくつかの物理指標に対する需要のため、通常漂白パルプを主とする紙パルプで製造されている。従来の技術では、生活用紙の製造手段を用いている。例えば、
ＣＮ９４１０５０８９は全麦草を使用する高機能薬物保健トイレットペーパーに関するものである。この文献に記載した全麦草高機能薬物保健トイレットペーパーの製造工程は抄造工程を含んでいる。
ＣＮ２００４１００２６１３２ではコラーゲン繊維と植物繊維を利用した複合生活用紙の方法を開示している。具体的には、漂白した針（広）葉樹パルプ、麦わらパルプを、その質量濃度が１％−４％に達するまで調整する。漂白した針（広）  葉樹パルプ、麦わらパルプをコラーゲン繊維のパルプと混合した、パルプタンクに柔軟剤を入れる。それから、作ったパルプを混合した後、ドライヤーに送って、脱水・乾燥・巻き替え・整理を経て、完成品を得るのである。
製紙パルプ業界による汚染は、煮る工程後の黒液の処理・排出とパルプの漂白という二つのステップにあり、特に、紙パルプの漂白による汚染は明らかなものである。伝統的な塩素含有漂白廃液の排出では、廃液の中にＣＯＤやＢＯＤなどのよく見られる水環境汚染因子を含むだけではなく、その他の特殊な汚染物質をも含んでいる。例えば、塩化漂白、次亜塩素酸塩の漂白など。次亜塩素酸塩の漂白時に生成したクロロホルムは、１トンあたりのサトウキビくずのパルプの漂白で排出した廃液に１５０−２５０ｇが含まれている。１トンあたりの砕木パルプの漂白で出た廃液に約７００ｇが含まれている。塩化漂白はクロロホルムを生む以外に、廃液には４０数種類の有機塩化物を含んでおり、その中各種のクロロフェノールが最も多い。例えば、二クロロフェノール、三クロロフェノール、ダイオキシン（ｄｉｏｘｉｎｓ）とクロロフラン（ｆｕｒａｎｄｓ）の誘導体があり、そのうち劇毒のものが多くある。ＡＯＸは奇形、ガン、突然変異の原因にもなる。
西欧や香港、台湾、日本、韓国などの先進国と地域区域は事務用紙の生産工程に有害物質の添加を制限しており、塩素を含む漂白剤と蛍光漂白剤を使ってはいけないと規定している。生産過程セスの有害物質の含有量をもに強制的に規制している。日本では、白度を抑えて（≦７０％）、蛍光漂白剤の過度使用を避けている。その基準は汚水の中でＣＯＤ≦２０Ｋｇ／トンの紙で、ＡＯＸ≦０．３ｋｇ／トンの紙としている。水質汚濁を解決するために、企業にとっても、社会にとっても高い代価を払わなければならない。
前記対比書類においては、麦稈や植物繊維原料で製造されるトイレットペーパーや生活用紙は、従来技術によるパルプ製造方法が遅れているため、わら類植物を原料として紙パルプを作る時、通常わら類原料を硬度が低くなるまで煮る。例えば、硬度が過マンガン酸カリ値の１１〜１４になるまで煮る。このような低い硬度に達すには、煮る用薬液の使用量が多く、加熱保温時間が多いことは不可欠の条件になる。高い濃度の化学薬液の高温での煮ると保温のもと、殻類原料の中のセルロースとヘミセルロースの分解と損失をもたらし、繊維の固有の長さを保つことができないから、製造したストロー・パルプの強さは比較的低く、更に作られたトイレットペーパーと生活用紙の品質も高くない。また、従来の技術によるトイレットペーパーと生活用紙の製造方法では、すべて漂白のステップが必要である。漂白は環境に対する汚染が大きいだけではなく、製品自身にも汚染をもたらし、ダイオキシンと吸着可能の有機ハロゲン化物などの発ガン物質を生成することにより、使用者の健康を大きく損なうおそれがある。その上、従来の技術の製造方法では、たとえパルプを使って各種類の紙を作っても、蛍光漂白剤などの人体に有害物質を入れるので、これらの物質は多かれ少なかれ製品に残って、使用者の健康を損なうことになる。
そのため、前記従来の技術の欠点について、どのようにわら類原料で、各種類の高品質の紙製品の製造に適する、もっと高い性能の紙パルプを作るか、従来の技術では更に詳しく説明していないので、本発明は以上のような問題に着目したものである。
【発明の概要】
【発明が解決しようとする課題】
【０００２】
本発明の最も重要な目的は、わら類原色紙製品を提供することにある。前記原色紙製品とは原色のトイレットペーパー、原色のティッシュペーパー、原色の拭き紙、原色のコピー用紙、原色の弁当箱、原色の包装紙と原色の印刷用紙を含むものである。前記紙製品は強さが高く、かつ、有害物質の検出試験で、ダイオキシンと吸着可能の有機ハロゲン化物が検出されていない。
【課題を解決するための手段】
【０００３】
上記の目的を実現するため、本発明において下記の手段を用いる。
わら類紙パルプを原料として製造した原色紙製品であり、前記原色紙製品の白度が２５−６０％ＩＳＯで、３５−４５％ＩＳＯが好ましい。前記わら類紙パルプが未漂白ストロー・パルプである。
本発明における未漂白ストロー・パルプは、裂断長が５．０−７．５ｋｍ、引裂度が２３０−２８０ｍＮ、耐折回数が４０−９０回、白度が２５−４５％ＩＳＯ、叩度が３２−３８°ＳＲである。好ましくは、裂断長が６．５−７．５ｋｍ、引裂度が２５０−２８０ｍＮ、耐折回数が６５−９０回、叩度が３２−３６°ＳＲ、白度が３５−４５％ＩＳＯである。
本発明において、原色紙製品は原色のトイレットペーパー、原色のティッシュペーパー、原色の拭き紙、原色のコピー紙、原色の弁当箱、原色の食品包装紙と原色の印刷用紙を含むものである。
本発明において、原色の紙製品は原色のトイレットペーパーであり、それに使われるパルプは７０−１００％の未漂白ストロー・パルプと０−３０％の未漂白パルプを含む。その完成品層の横方向の液体吸着高さが３０−１００ｍｍ／１００ｓで、好ましくは前記横方向の液体吸着高さが４０−１００ｍｍ／１００ｓで、更に好ましくは前記横方向の液体吸着高さが５０−８０ｍｍ／１００ｓである。
本発明における原色のトイレットペーパーの引張強さは、４−１２Ｎ．ｍ／ｇで、好ましくは８−１２Ｎ．ｍ／ｇである。前記原色のトイレットペーパーの柔らかさが１２０−１８０ｍＮで、好ましくは１２０−１５０ｍＮである。前記原色のトイレットペーパーの定量は１０．０−１８．０ｇ／ｍ２であるが、好ましくは１１．０−１３．０ｇ／ｍ２である。
本発明における原色紙製品は、原色のティッシュペーバーで、それに使われるパルプは７０−１００％の未漂白のストロー・パルプと０−３０％の未漂白のパルプを含む。その縦方向の濡れた時の引張強さが２２−５５Ｎ／ｍで、好ましくは前記縦方向の濡れた時の引張強さが３０−４５Ｎ／ｍである。
本発明における原色のティッシュペーバーの完成品層の横方向液体吸着高さは、３０−１００ｍｍ／１００ｓで、好ましくは４０−１００ｍｍ／１００ｓで、更に好ましくは５０−８０ｍｍ／１００ｓである。
本発明における原色のティッシュペーパーの柔らかさは、１２０−１８０ｍＮであり、好ましくは１２０−１５０ｍＮである。前記原色のティッシュペーパーの定量が２３．０−４５．０ｇ／ｍ２であり、好ましくは３０．０−４０．０ｇ／ｍ２である。
本発明における原色の紙製品は原色の弁当箱である。それは７０−１００％の未漂白ストロー・パルプと０−３０％のパルプで製造されるものであり、その性能パラメーターが弁当箱ＧＢ１８００６．１−１９９９  Ａ級品の基準を満たす。
本発明における原色の紙製品は、原色のコピー用紙である。それに使われるパルプは５０−８０％の未漂白ストロー・パルプと２０−５０％の未漂白パルプを含む。その縦横方向の平均裂断長さが３．２−７．５ｋｍで、好ましくは４．５−７．５ｋｍで、更に好ましくは６．０−７．５ｋｍである。
本発明における原色のコピー用紙の横方向の耐折回数は、６０−２００回で、好ましくは８０−１８５回である。
本発明における原色のコピー用紙の定量は、６０．０−７５．０ｇ／ｍ２で、好ましくは６５．０−７２．０ｇ／ｍ２で、更に好ましくは６９．０−７２．０ｇ／ｍ２である。前記原色のコピー用紙の不透明度が８２．０−９８．０％であるが、好ましくは９０−９８％である。
本発明における原色の紙製品は、原色の食品包装紙である。それに使われるパルプは５０−７０％の未漂白のストロー・パルプと３０−５０％の未漂白のパルプを含む。前記原色の食品包装紙の裂断長さが３．２−７．６ｋｍであるが、好ましくは４．５−７．６ｋｍである。
本発明における原色の食品包装紙の定量は４５−６５ｇ／ｍ２で、好ましくは５０−６０ｇ／ｍ２である。前記原色の食品包装紙の横方向の耐折回数が９０−２００回で、好ましくは１２０−２００回である。
本発明における原色の食品包装紙の横方向の引裂度は３００−６００ｍＮで、好ましくは４００−６００ｍＮである。
本発明における原色のオフセット印刷用紙の白度は３０−６０％ＩＳＯで、それに使われるパルプは６５−８５％の未漂白のストロー・パルプと１５−３５％の未漂白パルプを含む。
本発明における原色のオフセット印刷用紙の裂断長さは２．５−５．５ｋｍで、好ましくは３．５−５．５ｋｍである。
本発明における原色のオフセット印刷用紙の透明度は８２−９８％で、好ましくは８５−９８％で、更に好ましくは９２−９８％である。
本発明における原色のオフセット印刷用紙の耐折回数は１０−３５回で、好ましくは横方向の耐折回数が１５−３５回である。
本発明における原色の紙製品は原色の拭き紙で、それに使われるパルプは７０−１００％の未漂白のストロー・パルプと０−３０％の未漂白のパルプである。前記原色の拭き紙の縦方向の濡れた時の引張強さが２２−５５Ｎ／ｍで、好ましくは３０−４５Ｎ／ｍである。
前記原色の拭き紙の横方向の液体吸着高さが３０−１００ｍｍ／１００ｓで、好ましくは４０−１００ｍｍ／１００ｓで、更に好ましくは５０−８０ｍｍ／１００ｓである。
前記原色の拭き紙の柔らかさが１２０−２００ｍＮで、好ましくは１２０−１８０ｍＮである。前記原色の拭き紙の定量は１４．０−３６．０ｇ／ｍ２で、好ましくは１８−２８ｇ／ｍ２である。
本発明における未漂白ストロー・パルプの製造は煮る、洗浄というステップを含んでおり、そのうち前記煮るにはわら類植物を原料とする場合、煮た後過マンガン酸カリウム価が１６−２８で、叩度が１０−２４°ＳＲの高硬度のパルプを得る。好ましくは前記未漂白のストロー・パルプがわら類植物を原料として、煮た後過マンガン酸カリウム価が１６−２３で、叩度が１０−２４°ＳＲの高硬度のパルプを得るのである。
本発明における未漂白のストロー・パルプの製造は煮る、酸素脱リグニンというステップを含んでいる。そのうち、前記酸素脱リグニンには、煮て得た過マンガン酸カリウム価が１６−２８の高硬度パルプをポンプで酸素脱リグニン反応塔に送ってから、水酸化ナトリウムと酸素を入れる工程、当該高硬度のパルプはこの酸素脱リグニン反応塔で脱リグニン反応を行い、過マンガン酸カリウム価が１０−１４のパルプを得る工程を含む。
好ましい前記酸素脱リグニンは、１段酸素脱リグニンで、酸素脱リグニン反応塔の中で行われる。前記高硬度のパルプの当該反応塔の入り口での温度が９５−１００℃で、圧力が０．９−１．２ＭＰａである。出口での温度が１００−１０５℃で、圧力が０．２−０．６ＭＰａである。前記酸素脱リグニンの処理中での煮る工程は乾燥パルプの２−４％で、酸素を１トンあたりの乾燥パルプで２０−４０ｋｇ入れる。前記高硬度のパルプの反応塔での反応時間が６０−９０分間である。
本発明におけるストロー・パルプは、わら類植物を原料として、煮る、洗浄、酸素脱リグニンなどのステップで作られたものである。前記わら類植物の原料は稲わら、麦わら、綿の茎、サトウキビのかす、アシやヨシタケの中の１種や何種類の組み合せを含む。
本発明における原色の紙製品は、主にストロー・パルプを主な原料とするが、必要に応じて一定の未漂白のパルプやその他の製紙用パルプを入れて、更に攪拌・抄造を経て製造されたものである。前記ストロー・パルプが高品質の未漂白のストロー・パルプで、強度が高い、耐折回数が高いなど優れた性能を持っているとともに、前記紙製品が漂白されていないため、繊維の強度が３０％−５０％、繊維率が１０％向上し、紙製品の強度、例えば裂断長さが大幅に高くなる。前記原色の紙製品は更に環境に対する汚染を低減することができるとともに、有害物質の生成や、人体に対する危害を防止することができる。
原色の紙製品の中の有害物質に関する検出試験では、ダイオキシンと吸着可能の有機ハロゲン化物が検出されていない。
本発明の更なる目的は原色の紙製品の製造方法を提供することにある。
前記目的を実現するために、本発明において次の手段を用いる。
前記原色の紙製品の製造方法であり、前記方法は下記のことを含む。
（１）わら類の原料を煮て、更にパルプの絞り出し、洗浄、離解後に酸素脱リグニンの処理を行い、前記未漂白のストロー・パルプを得る。
（２）前記未漂白のストロー・パルプと未漂白のパルプをそれぞれ攪拌して、攪拌したパルプを得る。
（３）ステップ（２）の前記未漂白のストロー・パルプと未漂白のパルプやその他の製紙用パルプを紙製品の必要なパルプの重量によって混合し、パルプを均一に混ぜる。
（４）攪拌後のパルプを加工して、前記原色の紙製品を得る。本発明の原色の紙製品の製造方法の中に、前記ステップ（３）には、更に混合過程や混合前に蛍光漂白剤以外のその他の紙製品の製造に必要な補助薬剤を入れる事を含む。前記製造方法は従来の技術で各種類の紙製品を製造する上記の方法である。
本発明におけるステップ（１）においては、わら類原料を煮て硬度が１６−２８で、叩度が１０−２４°ＳＲの高硬度のパルプを得る。
本発明における煮る工程は亜硫酸アンモニウム法で煮る、アントラキノン−苛性ソーダ法により煮る、硫酸塩法により煮るやアルカリ性亜ナトリウム法により煮るのいずれかを含む。
前記亜硫酸アンモニウム法で煮る場合、亜硫酸アンモニウムの使用量は絶対乾燥原料の量の９−１３％とある。
前記アントラキノン−苛性ソーダ法で煮る場合、アルカリ使用量は水酸化ナトリウムで計算して、絶対乾燥原料の９−１５％とある。
前記硫酸塩法で煮る場合、アルカリ使用量は水酸化ナトリウムで計算して、絶対乾燥原料の８−１１％とある。
前記アルカリ性亜ナトリウム法で煮る場合、水酸化ナトリウムの使用量が絶対乾燥原料の重量の１１−１５％、亜硫酸ナトリウムの使用量が絶対乾燥原料の重量の２−６％とある。
本発明における煮る工程は亜硫酸アンモニウム法により煮る工程、アントラキノン−苛性ソーダ法により煮る工程、硫酸塩法により煮る工程やアルカリ性亜ナトリウム法により煮る工程のいずれかを含む。
１）間歇式球形煮る装置又は連続煮る装置で煮る場合、
前記亜硫酸アンモニウム法により煮る工程は下記のことを含む。
（１）わら類植物の原料に煮る薬剤を入れるが、その中に亜硫酸アンモニウムの使用量が絶対乾燥原料の量の９−１３％、液体比が１：２−４とある。
（２）水蒸気を入れて、温度が１６５−１７３℃になるまで加熱する。加熱、ガス排出、保温の全過程の時間が１６０−２１０分間である。
前記アントラキノン−苛性ソーダ法により煮る工程は下記のことを含む。
（１）わら類植物の原料に煮る薬剤を入れる。その中にアルカリ使用量は水酸化ナトリウムで計算して、絶対乾燥原料の９−１５％、液体比が１：２−４、アントラキノンの量が絶対乾燥原料の０．５−０．８‰である。
（２）水蒸気を入れて、温度が１６０−１６５℃になるまで加熱し、加熱、ガス排出、保温の全過程の時間が１４０−１９０分間である。
前記硫酸塩法により煮る工程は下記のことを含む。
（１）わら類植物の原料に煮る薬剤を入れる。その中にアルカリ使用量は水酸化ナトリウムで計算して、絶対乾燥原料の８−１１％、液体比が１：２−４、硫化度が５−８％である。
（２）水蒸気を入れて、温度が１６５−１７３℃になるまで加熱する。加熱、ガス排出、保温の全過程の時間が１５０−２００分間である。
前記アルカリ性亜ナトリウム法により煮る工程は下記のことを含む。  
（１）わら類原料に煮る薬剤を入れる。その中に、水酸化ナトリウムの使用量は絶対乾燥原料の重量の１１−１５％、亜硫酸ナトリウムの使用量が絶対乾燥原料の重量の２−６％、アントラキノンの使用量が絶対乾燥原料の重量の０．０２−０．０８％、煮る液体の比が１：３−４である。
（２）水蒸気を入れて、温度が１６０−１６５℃になるまで加熱する。加熱、ガス排出、保温の全過程の時間が１４０−１９０分間である。
２）縦式煮釜で煮る場合、
前記亜硫酸アンモニウム法により煮る方法は次の通りである。
（１）わら類植物原料に煮る薬剤を入れる。その中に、亜硫酸アンモニウムの使用量は絶対乾燥原料の量の９−１５％、液体比が１：６−１０である。
（２）前記わら類植物原料を熱い黒液体から釜投入器で煮釜に入れて、釜がいっぱいになった後に蓋をして、煮釜に温度が１３０−１４５℃の煮る薬剤を入れて、同時に釜内の空気を排出し、圧力を０．６−０．７５ＭＰａまで上げて、液体薬剤の温度が１５６−１７３℃になるまで加熱し、温度上昇と保温と入れ替えが２２０分間かかる。最後にポンプでパルプを噴出釜に送る。
前記アントラキノン−苛性ソーダ法により煮る方法は次の通りである。
（１）わら類植物の原料に煮る薬剤を入れる。その中にアルカリ使用量は水酸化ナトリウムで計算して、絶対乾燥原料の９−１７％、液体比が１：６−９、アントラキノンの量が絶対乾燥原料の０．５−０．８‰である。
（２）前記わら類植物原料を熱い黒液体から釜投入器で煮て釜に入れて、釜がいっぱいになった後に蓋をして、煮釜に温度が１３０−１４５℃の煮る薬剤を入れて、同時に釜内の空気を排出して、圧力を０．４−０．６ＭＰａまで上げて、液体薬剤の温度が１４７−１６５℃になるまで加熱し、温度上昇と保温と入れ替えが１７０−２００分間かかる。最後にポンプでパルプを噴出釜に送る。
前記硫酸塩法により煮る方法は次の通りである。
（１）わら類植物の原料に煮る薬剤を入れる。その中にアルカリ使用量は水酸化ナトリウムで計算して絶対乾燥原料の８−１３％、液体比が１：６−１０、硫化度が５−９％である。
（２）前記わら類植物原料を熱い黒液体から釜投入器で煮釜に入れて、釜がいっぱいになった後に蓋をする。それから、煮釜に温度が１３０−１４５℃の煮る薬剤を入れて、同時に釜内の空気を排出し、圧力を０．５−０．６５ＭＰａまで上げて、液体薬剤の温度が１５５−１６８℃になるまで加熱し、温度上昇と保温と入れ替えが１８０−２２０分間かかる。最後にポンプでパルプを噴出釜に送る。
前記アルカリ性亜ナトリウム法により煮る方法は下記のことを含む。
（１）わら類原料に煮る薬剤を入れる。その中に、水酸化ナトリウムの使用量は絶対乾燥原料の重量の９−１７％、亜硫酸ナトリウムが４−８％、アントラキノンが０．０４−０．０８％、煮る液体の比が１：６−１０である。
（２）わら類植物原料を熱い黒液体から釜投入器で煮釜に入れて、釜がいっぱいになった後に蓋をする。煮釜に温度が１４５℃の煮る薬剤を入れて、同時に釜内の空気を排出し、圧力を０．４５−０．６ＭＰａまで上げ、液体薬剤の温度が１５２−１６５℃になるまで加熱し、温度上昇と保温と入れ替えが１８０−２２０分間かかる。最後にポンプでパルプを噴出釜に送る。
本発明における酸素脱リグニンは下記のことを含む。
（１）煮た後に得た過マンガン酸カリウム価が１６−２８の高硬度のパルプをポンプで酸素脱リグニン反応塔に送って、そして水酸化ナトリウムと酸素を入れる。
（２）当該高硬度のパルプは酸素脱リグニン反応塔で脱リグニンの反応を行ってから、過マンガン酸カリウム価が１０−１４のパルプを得る。
好ましくは前記酸素脱リグニンが１段酸素脱リグニンで、一つの酸素脱リグニン反応塔を使う。前記高硬度のパルプの当該反応塔の入り口での温度が９０−１００℃で、圧力が０．９−１．２Ｍｐａである。出口での温度が９５−１０５℃で、圧力が０．２−０．４ＭＰａである。前記酸素脱リグニンの処理中での煮る工程は絶対乾燥パルプの量の２−４％で、酸素を一トンあたりの乾燥パルプで２０−４０ｋｇ入れる。前記高硬度のパルプの反応塔での反応時間が６０−９０分間である。
未漂白のストロー・パルプであり、請求項１−３のいずれかに記載の原色の紙製品の製造での用途は次の通りである。
前記未漂白ストロー・パルプは、裂断長が５．０−７．５ｋｍ、引裂度が２３０−２８０ｍＮ、白度が２５−４５％ＩＳＯ、耐折回数が４０−９０回、叩度が３２−３８°ＳＲである。好ましくは裂断長が６．５−７．５ｋｍ、引裂度が２５０−２８０ｍＮ、耐折回数が６５−９０回、叩度が３２−３６°ＳＲ、白度が３５−４５％ＩＳＯである。
前記未漂白のストロー・パルプの製造方法は、煮ると洗浄と酸素脱リグニンのステップを含むが、その中、前記煮る工程はわら類植物を原料として煮た後に過マンガン酸カリウム価が１６−２８で、叩度が１０−２４°ＳＲの高硬度のパルプを得ることを含む。好ましくは前記未漂白のストロー・パルプがわら類植物を原料として煮た後に過マンガン酸カリウム価が１６−２３で、叩度が１０−２４°ＳＲの高硬度のパルプを得るのである。
前記未漂白のストロー・パルプの製造は煮る、洗浄と酸素脱リグニンのステップを含んでいるが、その中、前記酸素脱リグニンは、煮た後得た、過マンガン酸カリウム価が１６−２８の高硬度のパルプをポンプで酸素脱リグニン反応塔に送ってから、水酸化ナトリウムと酸素を入れて、当該高硬度のパルプが当該酸素脱リグニン反応塔で脱リグニンの反応を行い、過マンガン酸カリウム価が１０−１４のパルプを得ることを含む。
好ましくは前記酸素脱リグニンが１段酸素脱リグニンで、酸素脱リグニン反応塔で行われることである。前記高硬度のパルプの当該反応塔の入り口での温度が９５−１００℃で、圧力が０．９−１．２ＭＰａである。出口での温度が１００−１０５℃で、圧力が０．２−０．６ＭＰａである。前記酸素脱リグニンの処理中での煮る工程は絶対乾燥パルプの量の２−４％で、酸素を一トンあたりの乾燥パルプで２０−４０ｋｇ入れる。前記高硬度のパルプの反応塔での反応時間が６０−９０分間である。
前記煮る工程は、亜硫酸アンモニウム法により煮る工程、アントラキノン−苛性ソーダ法により煮る工程、硫酸塩法により煮る工程やアルカリ性亜ナトリウム法により煮る工程のいずれかを含む。
亜硫酸アンモニウム法により煮る場合、亜硫酸アンモニウムの使用量は絶対乾燥原料量の９−１３％である。
アントラキノン−苛性ソーダ法により煮る場合、アルカリ使用量は水酸化ナトリウムで計算して、絶対乾燥原料の９−１５％である。
アントラキノン−苛性ソーダ法により煮る場合、アルカリ使用量は水酸化ナトリウムで計算して、絶対乾燥原料の８−１１％である。
アルカリ性亜ナトリウム法により煮る場合、水酸化ナトリウムの使用量は絶対乾燥原料の重量の１１−１５％で、亜硫酸ナトリウムの使用量は絶対乾燥原料の重量の２−６％である。
前記洗浄は下記のことを含む。
（１）濃度が８−１５％の前記高硬度のパルプを絞り出し機の入り口から投入して、圧力の作用で黒液を絞り出し、濃度が１８−２５％のパルプを得る。前記絞り出し機は直径変更可能の単螺旋絞り出し機、双螺旋絞り出し機やダブルローラーの絞り出し機が好ましい。
（２）絞り出されたパルプは温度が７０−８０℃度で、濃度が３−６．２°Ｂｅ’で、かつ、ｐＨ８−８．３の黒液や温度が７０−８０℃清水のいずれかで洗浄する。前記洗浄は真空洗浄機、圧力洗浄機や水平ベルト式洗浄機で行われる。
本発明の内容と手段を明確に説明するために、次に本発明に使われるいくつかの用語を定義するが、その他の文献が本発明の定義に一致しない場合、本発明の定義による。具体的には次の通りである。
本発明における未漂白のストロー・パルプとは、一年生植物で、麦わら、稲わら、綿の茎、サトウキビのかす、ヨシタケ、アシなどを含むが、それだけに限られない。それらの一種や多種の組み合わせた原料をいかなる漂白をもせずに得たストロー・パルプあるいはわら類植物を原料として製造された、酸素脱リグニンをしてその他の漂白をせずに得たストロー・パルプをいう。
本発明における原色の紙製品とは、主にわら類植物を原料として製造された、完全にいかなる漂白をもせずに得たストロー・パルプを使って伝統的な方法で製造された紙製品、あるいは主にわら類植物を原料として製造された、酸素脱リグニンをして、その他の漂白をせずに得たストロー・パルプを使って伝統的な方法で製造された紙製品をいう。
本発明の未漂白のストロー・パルプの製造方法で、まず従来の技術で草類原料を処理して、即ち、上記の乾式、湿式方法で材料を用意し、葉、穂、谷粒、髄、麦の粒などの不純物を除く。このようにすると、後続技術の圧力を軽減して、麦わらパルプの品質を高めることができる。乾式、湿式方法での材料用意は上記の設備を使うが、例えばカッター、選別機、集塵機、ウェット法洗浄機、斜螺旋脱水機などがある。用意した脱水したわら類原料は精選材料でもよいが、わら類原料の水分を抜いたものは絶対乾燥草で、普通の草の長さが１５−３０ｍｍで、原料の用意技術は当分野での技術者の公知の技術である。
本発明の材料用意中において、金槌式クラッシャーを利用する乾式法により、材料用意を行うことができるが、下記のステップを含む。
（１）わら類原料を金槌式クラッシャーを用いて、切断・揉む処理を行い、原料を得る。
このステップでは、わら類原料を金槌式クラッシャーに入れるが、前記金槌式クラッシャーはフィード部、粉砕と揉み部及び分解排出部を含む。わら類原料は絞り出しを受けて、切断面が円形のわら類原料が押さえられて、葉、ススキ、麦の粒、谷粒、髄などの不純物を茎と分離させてから、わら類原料を金槌式クラッシャーから出す。出されたわら類原料の長さが２０−５０ｍｍである。
本発明の金槌式クラッシャーは現在の材料用意用金槌式粉砕機である。前記金槌式クラッシャーの回転速度が５００−８００ｒｐｍで、わら類原料が金槌式クラッシャーに入ったスピードが０．５−１．３ｍ／ｓである。回転速度が低すぎたり、材料のフィードが速すぎたりすると、いくつかのわら類原料が完全にもまれなくなるため、その後の煮る薬剤の浸透に影響を与えて、更に紙パルプの品質に影響を与える。
わら類原料の外側にろうみたいなものがあるが、しかもその茎の内部に髄がある。普通の材料用意方法で、外側が煮る薬剤に浸される時、ろうが急速に取り除かれるが、その茎の内層に空気があるので、煮る薬剤が入りにくい。わら類原料を金槌式クラッシャーで切断して揉むと、穀の原料の十分な浸漬に役立ち、煮た後に品質の良いストロー・パルプを得やすいのである。
（２）切断粉砕後の原料に集塵処理を行う。原因として、切断後の草にほこり、砂利、草葉、粗雑な穂などの不純物を含んで、集塵処理をしてから、前記不純物の大部分が取り除かれるのである。そのため材料用意後の煮る中に、化学薬品の消耗を減らして、煮る時間も相応する短縮ができる。
本発明の集塵処理に採用される集塵機は従来の技術では、わら類材料用意に使われる集塵機でもよく、ローラー式集塵機、双円錐集塵機と旋風集塵機を含むが、好ましくは旋風集塵機である。旋風集塵機で集塵処理を行う時に通風量が３００００−３８０００ｍ３／ｈで、風圧による２１０ｍｍ水柱である。このような条件で大量にわら類原料にくっついているほこりを取り除いて、後続の煮る負担を軽減することができる。集塵処理を受けた原料はふるいで選別処理を行う。
わら類原料が集塵処理を受けた後に、太い雑草と粉などのごみがついているが、煮る過程において、これらのごみの一部は煮る薬剤がしみ込むことができないので、未分解物を生成する。一部の粉が煮る薬剤と反応するが、黒液の粘度を増やすようになって、煮る薬剤の循環に影響を与え、煮る工程のばらつきが発生し、作業がしにくくなり、紙パルプの黒液による抽出量とパルプの洗浄に影響を与えるので、選別処理というステップはわら類原料の乾式法による製造中の非常に大切なステップである。
本発明による円筒ふるいは、従来の技術でわら類原料の乾式法による材料用意に使われる円筒ふるいである。前記円筒ふるいは回転速度が１８−２９ｒ／ｍｉｎで、斜角が６−１２°で、本発明による円筒ふるいは二層の円筒ふるいで、中層の篩板の正方形の孔の辺長が３０−４０ｍｍで、外側の篩板の孔径が４−６ｍｍである。この選別処理中に、大きい草とその他の小さい不純物、たとえば砂、ほこりなどが選別されて、紙パルプのきれいさを確保できる。
本発明の乾式法による材料用意の後に、わら類原料のごみ取り除き率が９０％以上に達するが、普通の方法ではごみ取り除き率が７０％である。このようにすると、パルプの中のほこりを減らすだけではなく、製造したパルプがきれいで、収率が高く、一般の方法より３−６％高いので、本発明の方法により、生産コストが２−５％下がる。
本発明の方法で煮る前に原料について、浸漬処理を行って、浸漬液体で原料を浸し、液体比が１：２−４になるように、常圧で８５℃以上で螺旋浸漬器で保温と混合を１０分以上行う。その中に、８５−９５℃の間で保温混合を１０−４０分間行うことが好ましい。浸漬液体を原料と十分に接触させて、原料の浸漬が均一で完全にする。前記浸漬液体が一定の濃度のアルカリ溶液でもよいが、例えば、アルカリ使用量が水酸化ナトリウムで計算して、絶対乾燥の原料量の４％のアルカリ溶液である。また、前記アルカリ溶液と黒液の混合液体でもよいが、黒液の濃度が１１−１４°Ｂｅ’（２０℃）である。原料に対して浸漬処理を行って、黒液の温度と不完全なアルカリを循環と二次利用して、エネルギーと資源の消耗を減らす。原料に対して浸漬前処理を行うので、加熱処理時に出された雑細胞、ヘミセルロース、リグニンを主とする黒液を分離して排出して、次の煮るに準備しておく。前記原料に対する浸漬処理の過程は前処理の過程に属し、その主な目的として、その後の煮る過程で脱リグニンの反応が行いやすいようにする。
わら類パルプの製造は煮る薬剤の作用を利用して、適切にわら類原料の中のリグニンを取り除き、できるだけセルロースとヘミセルロースを保留して紙の製造に役立つ。実際には煮る中に高温の作用で、原料の中のリグニン、セルロース、ヘミセルロースとその他の成分は一定の化学変化が発生して、ある程度の分解と損失を受けるので、原料の煮る中の変化規則を研究して、適当な煮る条件を定めなければならない。本発明のパルプ製造方法では、煮る液体の使用量と濃度、煮ると保温時間の長さ、煮る温度を系統的に研究して、できるだけヘミセルロースとセルロースの損失を減らす条件で煮るが、それによって生産コストを減らし、エネルギーを節約するとともに、パルプの製造の収率を高める目的を達成できる。
本発明の方法において、煮た後高硬度のパルプを得るが、前記高硬度のパルプの過マンガン酸カリウム価が１６−２８で、カッパ価の２４−５０に相当し、叩度が１０−２４°ＳＲである。好ましくは前記高硬度のパルプの過マンガン酸カリウム価が１８−２７で、カッパ価の２９−４８に相当するものである。更に好ましくは前記高硬度のパルプの過マンガン酸カリウム価が２０−２５で、カッパ価の３４−４２に相当するものである。
本発明で煮て製造された高硬度のパルプは未漂白パルプを製造する原料とする。従来の技術の製造方法では、煮ると保温の時間が長く、煮る温度が高く、煮る薬剤の使用量が多く、保温時間が長いという問題がある。本発明の方法では、煮る薬剤の使用量が少なくて、煮ると保温の時間を大幅に短縮した。本発明の煮る方法では、煮る液の使用量と濃度、煮ると保温時間の長さ、煮る温度を系統的に研究したことで、できるだけヘミセルロースとセルロースの損失を減らす条件で煮るが、それによって生産コストを減らし、エネルギーを節約するとともに、パルプの製造の収率を高める目的を達成した。前記煮る方法で得た高硬度のパルプの収率が５８−６８％である。
本発明の方法では、煮た後に、得た高硬度のパルプを一定の圧力を保持して希釈した後に噴出釜に入れる。前記圧力が０．７５ＭＰａである。希釈液体は前記浸漬処理に使われた黒液を使うことができる。この時に噴出釜内の高硬度のパルプは濃度が８−１５％で、過マンガン酸カリウム価が１６−２８で、カッパ価の２６−５０に相当する。噴出釜と螺旋絞り出し機の間にポンプで接続して、ポンプで釜の中の高硬度のパルプを螺旋絞り出し機の入り口に送って、高硬度のパルプが螺旋絞り出し機の入り口から入って、絞り出された後に、絞り出し機の出口から出る。出たパルプの濃度が８−１５％から２０−２８％まで上って、高濃度・高硬度のパルプになり、温度が７０−８０℃である。絞り出しと同時に、大部分の黒液が絞り出された後に黒液槽に貯蔵する。使われる絞り出し機は、従来の技術における黒液の抽出用螺旋絞り出し機で、好ましくは変径ねじピッチ変更可能の単螺旋絞り出し機、双螺旋絞り出し機及びダブルローラー絞り出し機である。
絞り出し機で絞り出す時に、その過程に大きい絞り出し力が出るので、温度が迅速に上がって、繊維の分離、糸分離、繊維化、潰しをし、一次細胞壁が破壊され、繊維が十分なエネルギーを吸収することにより、内部にとても大きい応力を生じ、高硬度のパルプの反応性能が大幅に高まる。同時に、繊維は細繊維化が発生し、表皮の有機物と繊維の間の不純物が煮る黒液に溶解し、液体槽から排出されるので、繊維の純度が大幅に高まる。黒液の中のいくつかの灰分と不純物も黒液に従って排除され、次の工程に十分な準備をしっかりと行う。本発明で好ましい絞り出し機は螺旋変径の絞り出し機で、変径の絞り出し機を利用して、パルプがゆっくりと小さくなる空間で、圧縮されたパルプ層の内外の脱水を一致するようになる。本発明に使われる単螺旋変径絞り出し機は、高硬度のパルプを絞り出した後に、前記高硬度のパルプの叩度の変化が大きくない。
絞り出しの時に、ダブルローラーの絞り出し機も採用することができる。ダブルローラーの絞り出し機の使用は単螺旋のものと同じで、最大限度に繊維の破損を減らすとともに、前記ダブルローラーの黒液の抽出率が高いので、次の洗浄で水の使用量を大幅に減らして、単螺旋のものより少ない。絞り出しの後に、高硬度のパルプの濃度が２０％以上に達し、最も高い場合２５％に達することができる。
本発明の方法では、高硬度のパルプの洗浄時、普通先に煮た後得た高硬度のパルプや絞り出して得た高硬度のパルプを希釈し、濃度が１１−１４°Ｂｅ’（２０℃）の黒液で濃度を２．５−３．５％に希釈し、更に従来の技術の選別方法、例えばふるい選別法で選別する。選別中で損失が０．２−０．５％である。次は洗浄で、従来の技術の真空洗浄機や圧力洗浄機で洗浄することができる。真空洗浄機の使用目的として、更に洗浄中に繊維細胞の内外の圧力強度差を形成しやすいのであるが、このようにすると、洗浄中に高い洗浄度を達成することに役立つ。更に高い洗浄度を達成するために、洗浄回数が一回でもよいし、二回や三回でもよい。
本発明の方法では、洗浄の後に、パルプの濃度が９−１１％の間にあって、このパルプを螺旋コンベヤーで離解機に送り届けて離解処理を行うことができる。処理後のパルプの叩度が２６―２８°ＳＲで、ウェット重量が１．５―１．７ｇで、温度が６５−７０℃である。前記離解機は現在の離解設備で、例えば、高周波離解機、フィブラーター（ｆｉｂｒａｔｏｒ）や繊維分離機である。離解を通じて、繊維を分解して、繊維同士のリグニンが露出されるので、後の酸素脱リグニンのステップに役立つ。
煮た後得た高硬度のパルプや離解後に得たパルプ、或いは洗浄後に得たパルプについて、酸素脱リグニンを行う。前記酸素脱リグニンはアルカリ使用量が水酸化ナトリウムで計算して、絶対乾燥パルプの２−４％で、酸素の投入量が２０−４０ｋｇ／トンパルプの条件で６０−９０分間漂白する。この時にパルプの硬度Ｋ価〔過マンガン酸カリウム価）が１１−１３に下がって、カッパ価の１２．５−１７に相当し、叩度が３２−３６°ＳＲである。本発明の好ましい酸素脱リグニンの処理は１段酸素脱リグニンで、１つの酸素脱リグニン反応塔を使うのであるが、高硬度のパルプの当該反応塔の入り口での温度が９０−１００℃、圧力が０．９−１．２ＭＰａ、出口での温度が９５−１０５℃、圧力が０．２−０．４ＭＰａである。１段酸素脱リグニンの使用は主に更に紙パルプの強さを確保するためであるが、多段酸素脱リグニンに対して、１段酸素脱リグニンがセルロースに対する分解作用がより小さいのである。本発明の好ましい１段酸素脱リグニンの技術パラメーターは全体的に言うと、温度がわりに低いが、比較して言うと、時間がわりに長い。主に更に温和に脱リグニンの反応を行って、できるだけセルロースに対する分解を避けるためである。本発明の高硬度のパルプの酸素脱リグニン処理前の濃度が８−１８％なことが好ましい。中等濃度の条件で酸素脱リグニンを行う。中等濃度の酸素脱リグニンの主な美点として、投資がより少ない。中等濃度の混合とポンプのフィード技術の成功なので、パルプの処理が高濃度より容易である。パルプの濃度がわりに低く、設備への腐食が少なく、酸素での燃焼のおそれもないのである。
前記ステップで得た未漂白のストロー・パルプは、その裂断長さが５．０−７．５ｋｍで、引裂度が２３０−２８０ｍＮで、白度が２５−４５％ＩＳＯで、耐折回数が４０−９０回で、叩度が３２−３８°ＳＲである。
本発明の利点として、次の通りである。
（１）未漂白のパルプが漂白中に使われる化学品の人体に対する傷害を避けて、製造した原色の紙製品にダイオキシンや吸着可能の有機ハロゲン化物などの発ガン物質を含まないので、人体に対して傷をつけることはない。
（２）未漂白のストロー・パルプは漂白中に裂断長さ、引裂度と耐折回数に対する影響を下げて、そして製造方法の異なりで、製造したストロー・パルプの性能がすばらしくて、大幅に原色の紙製品の品質を高めることができる。
（３）本発明のストロー・パルプを原料として製造した原色の紙製品に、蛍光漂白剤を入れる必要がないので、製造した紙製品にこれらの物質の二回汚染を受けることがなくて、紙製品の元の性質を維持して、体に対して傷つけない。
（４）本発明の未漂白のストロー・パルプの製造方法の改善で、製造したストロー・パルプの強度と各方面の性能を大幅に高めたので、少量のパルプやその他の製紙用パルプを混合して紙製品を製造して、甚だしきに至ってはストロー・パルプで直接に高品質の紙製品を製造することができる。
【発明を実施するための形態】
【実施例１】
【０００４】
麦わら原料を金槌式クラッシャーで用意した後、蒸し釜に入れて、更に蒸し釜に煮る薬剤を入れる。亜硫酸アンモニウムの添加量が絶対乾燥原料の９％で、液体比が１：３で、一回目に加熱して温度を１１０℃まで上げて、この温度で３０分間保温し、更に少しガスを２５分間排出し、二回目に加熱して温度を６０分間１６８℃まで上げ、９０分間保温する。煮た後に得た高硬度のパルプは硬度が２２で、カッパ価の３５．５に相当し、叩度が１１．６°ＳＲで、薄い黒液で濃度が２．５％まで希釈し、更に従来の技術の選別方法、例えば、ジャンプふるいの選別法で選別する。選別中のロスが０．５％である。更に従来の技術の真空洗浄機で洗浄する。洗浄後に濃度が１０％の高硬度のパルプを得て、中等濃度パルプパイプに送る。中等濃度パルプポンプを経て、酸素脱リグニン反応塔に送る。当該パルプが反応塔に入る前にパイプで２０ｋｇ／トンパルプの酸素及び絶対乾燥パルプの量が水酸化ナトリウムで計算して４％であるアルカリ溶液と混合し、そしてパイプに蒸気を入れて当該パルプの温度を上げる。その後、当該パルプは混合装置で十分に混合した後に酸素脱リグニン反応塔に入れる。保護剤が硫酸マグネシウム、添加量が絶対乾燥パルプの量の１％、入り口の温度が９５℃、圧力が０．９ＭＰａとし、当該パルプが十分に脱リグニンの反応を行うことができるように７５分間保持する。塔のトップの温度が１００℃で、圧力が０．３ＭＰａに維持する。処理の完成後に当該パルプを池に噴出して希釈して、前記未漂白のパルプを得る。前記未漂白のパルプは裂断長さが５．０ｋｍ、耐折回数が４０回、引裂度が２２０ｍＮ、白度が４０％ＩＳＯ、叩度が３４°ＳＲである。上述の未漂白のストロー・パルプを攪拌して、叩度が３３°ＳＲ、攪拌のウェット重量が２．１ｇとする。別途に、叩度が２０°ＳＲで、攪拌ウェット重量が１２ｇの未漂白のパルプを作る。
重量分の６５％の前記未漂白のパルプと３５％の未漂白のパルプを攪拌した後のパルプを均一に混合した後に作って、前記原色のオフセット印刷用紙を得る。前記原色のオフセット印刷用紙は定量が６９．０ｇ／ｍ２、不透明度が８５％、裂断長さが３．９ｋｍ、白度が４９％ＩＳＯ、横方向の耐折回数が１９回、引裂度が２５８ｍＮである。
【実施例２】
【０００５】
稲わら原料を金槌式クラッシャーで用意した後に間歇式ボール煮釜にいれて、間歇式ボール煮釜に煮る薬剤を入れる。亜硫酸アンモニウムの添加量が絶対乾燥原料の１３％、液体比が１：４、一回目に加熱して温度を１２０℃まで上げて、この温度で４０分間保温し、更に少しガスを２５分間排出してから、二回目に加熱して温度を６０分間１６８℃まで上げて、９０分間保温する。煮た後に得た高硬度のパルプは硬度が１６で、カッパ価の２３に相当し、叩度が２３．４°ＳＲで、薄い黒液で濃度が２．５％までに希釈して、更に従来の技術の選別方法、例えば、ジャンプふるいの選別法で選別する。選別中のロスが０．２％である。更に従来の技術の真空洗浄機で洗浄する。洗浄後に濃度が１０％の高硬度のパルプを得て、それから螺旋コンベヤーを経て当該パルプを７０℃に加熱して、そして中等濃度パルプパイプに送り込む。当該パルプは中等濃度パルプパイプで先に質を調整して、パルプ内の空気を出して流動化にし、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの３．５％であるアルカリ溶液と混合して、そしてパイプに蒸気を入れて当該パルプの温度を上げる。その後に当該パルプは混合装置で十分に混合した後に酸素脱リグニン反応塔に入る。保護剤が硫酸マグネシウム、添加量が絶対乾燥パルプの量の１％、入り口の温度が９５℃、圧力が０．９ＭＰａ、当該パルプが十分に脱リグニンの反応を行うことができるように７５分間保持する。塔のトップの温度が１００℃で、圧力が０．４ＭＰａに維持する。処理の完成後に当該パルプを池に噴出して希釈し、前記未漂白のパルプを得る。前記未漂白のパルプは裂断長さが６．８ｋｍ、耐折回数が５０回、引裂度が２５０ｍＮ、白度が４１％ＩＳＯ、叩度が３６°ＳＲである。
重量分の７０％の前記未漂白のストロー・パルプと３０％の未漂白のパルプをそれぞれ攪拌して、ストロー・パルプの攪拌濃度が３．０％で、パルプの攪拌濃度が４．５％で、攪拌は双円盤フィブラーター（ｆｉｂｒａｔｏｒ）で行われて、攪拌後に得たパルプの品質基準は、ストロー・パルプの叩度が３４°ＳＲ、攪拌のウェット重量が１．８ｇ、パルプの叩度が２２°ＳＲ、攪拌のウェット重量が１０ｇである。前記未漂白のパルプは従来の技術の未漂白のパルプとし、その裂断長さが６．５ｋｍ、引裂度が１０００ｍＮ、白度が１８％ＩＳＯ、耐折回数が１０００回である。
攪拌後のパルプを均一に混合した後に製造して、前記原色のオフセット印刷用紙を得た。前記製造は前記攪拌した後に得たパルプで製造することを含むが、長網マルチシリンダー製紙機で行われる。
前記原色のオフセット印刷用紙は定量が７０．０ｇ／ｍ２、不透明度が８４％で、裂断長さが４．９ｋｍ、白度が５２％ＩＳＯ、横方向の耐折回数が２２回、引裂度が２２９ｍＮである。
【実施例３】
【０００６】
甘いサトウキビのかすを金槌式クラッシャーで用意して髄を取り除いた後に蒸し釜にいれて、蒸し釜に煮る薬剤を入れる。亜硫酸アンモニウムの添加量が絶対乾燥原料の１１％、液体比が１：２．５で、一回目に加熱して温度を１３０℃まで上げる。この温度で２０分間保温し、更に少しガスを２０分間排出してから、二回目に加熱して温度を５０分間１６５℃まで上げ、７０分間保温する。煮て、硬度が２１で、カッパ価の３２に相当する高硬度のパルプを得て、叩度が１４．２°ＳＲである。それから高硬度のパルプを従来の技術で黒液を抽出する双螺旋絞り出し機に送り込んで絞り出して、濃度が２５％の高硬度のパルプを得、更に黒液で２．５％に希釈する。それから真空洗浄機に送り届けて、パルプの濃度が１０−１３％で、それから得たパルプを螺旋コンベヤーで７０℃に加熱して、そして中等濃度パルプパイプに送り込む。当該パルプは中等濃度パルプパイプで先に質を調整して、パルプ内の空気を出して流動化にし、それから遠心式中等濃度パルプポンプで酸素脱リグニン反応塔に送り込む。当該パルプが反応塔に入る前にパイプで３０ｋｇ／トンパルプの酸素及びアルカリ含有量が水酸化ナトリウムで計算して絶対乾燥パルプの３％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の０．８％、入り口の温度が９８℃、圧力が１．０５ＭＰａで、８５分間保持して、当該パルプが十分に脱リグニンの反応を行うことができるが、塔のトップの温度が１０２℃で、圧力が０．４ＭＰａに維持される。処理の完成後に当該パルプを池に噴出して希釈して、前記未漂白のパルプを得る。前記未漂白のパルプは裂断長さが６．０ｋｍ、耐折回数が７０回、引裂度が２３０ｍＮ、白度が４０％ＩＳＯで、叩度が３５°ＳＲである。
重量分の８５％の前記未漂白のストロー・パルプと１５％の未漂白のパルプをそれぞれ攪拌して、ストロー・パルプの攪拌濃度が３．２％、パルプの攪拌濃度が４．０％で、攪拌は２柱型精製機で行われて、攪拌後に得たパルプの品質基準は、ストロー・パルプの攪拌濃度が３．２％、パルプの攪拌濃度が４．０％、ストロー・パルプの叩度が３３°ＳＲ、攪拌のウェット重量が２．０ｇ、パルプの叩度が１８°ＳＲ、攪拌のウェット重量が１１ｇである。攪拌後のパルプを均一に混合した後に製造して、前記原色のオフセット印刷用紙を得た。前記製造は長短網マルチシリンダー製紙機で行われる。
前記原色のオフセット印刷用紙は定量が６５．０ｇ／ｍ２、不透明度が８５％、裂断長さが５．５ｋｍ、白度が４８％ＩＳＯ、横方向の耐折回数が２８回、引裂度が２３０ｍＮである。
【実施例４】
【０００７】
ヨシタケを金槌式クラッシャーで用意した後に蒸し釜にいれて、蒸し釜に煮る薬剤を入れる。亜硫酸アンモニウムの添加量が絶対乾燥原料の１１％、液体比が１：３で、一回目に加熱して温度を１４０℃まで上げて、この温度で４０分間保温して、更に少しガスを２０分間排出して、二回目に加熱して温度を６０分間１７５℃まで上げて、９０分間保温する。煮た後に硬度が１９で、カッパ価の２８．５に相当し、叩度が１５．６°ＳＲの高硬度のパルプを得て、それからそれを従来の技術で黒液の抽出用の変径単螺旋絞り出し機で絞り出して、濃度が２６％の高硬度のパルプを得る。絞り出し機から出たパルプを薄い黒液で濃度の２．５−３．０％に希釈して、ジャンプふるいで選別する。選別のロスが０．２％である。更に高濃度の不純物取り除き機で不純物を取り除いて、そのロスが０．１％である。更に得たパルプを水平ベルト式洗浄機で洗浄して、洗浄時のパルプの濃度が２．０％、洗浄機から出たパルプの濃度が９％で、洗浄中に７０℃を維持して、更にそれを離解機に送り込んで離解する。離解前のヨシタケパルプの叩度が２４°ＳＲで、離解後のヨシタケパルプの叩度が２７°ＳＲである。濃度を１０％まで調整した後に螺旋コンベヤーを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで３０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウム、添加量が絶対乾燥パルプの重量の１％、入り口の温度が１０２℃、圧力が１．２ＭＰａで、９０分間保持して、当該パルプが十分に脱リグニンの反応を行うことができるが、塔のトップの温度が１０５℃で、圧力が０．５ＭＰａに維持される。処理の完成後に当該パルプを池に噴出して希釈して、前記未漂白のパルプを得る。前記未漂白のパルプは裂断長さが７．５ｋｍ、耐折回数が８０回、引裂度が２８０ｍＮ、白度が３７％ＩＳＯ、叩度が３３°ＳＲである。
重量分の５０％の前記未漂白のストロー・パルプと５０％の未漂白のパルプを調合して、二種類のパルプをそれぞれ攪拌して、先に円柱精製機で攪拌して、その攪拌濃度が３．８％で、攪拌の圧力が０．２０ＭＰａで、攪拌の電流が６２Ａである。それから双円盤フィブラーター（ｆｉｂｒａｔｏｒ）で攪拌して、その攪拌濃度が３．４％、叩度が３５°ＳＲ、攪拌のウェット重量が２．２ｇ、パルプの攪拌濃度が４．５％、叩度が１９°ＳＲ、ウェット重量が１２ｇである。前記未漂白のパルプは従来の技術の未漂白のパルプである。
攪拌後のパルプを製造して、前記原色の食品包装紙を得た。前記製造は前記攪拌後に得たパルプを製造することを含む。前記製造は単円網単乾燥器単毛布トイレットペーパー機で行われて、製造後に本発明における原色の食品包装紙を得た。前記原色の食品包装紙は定量が６０．０ｇ／ｍ２、厚さが７９．０μｍ、平滑度が正面４７Ｓ、裏側３９Ｓ、白度が２０％ＩＳＯ、不透明度が９７．６％、裂断長さが６．８ｋｍ、横方向の耐折回数が１５０回、横方向の引裂度が６００ｍＮ、水分含有量が５．２％である。
【実施例５】
【０００８】
ヨシタケとアシを質量比の１：４によって金槌式クラッシャーで用意した後に、温度が１３５℃の熱黒液を釜投入器を経て煮釜に入れて、液体比が１：７である。いっぱいに入れた後に蓋をして、煮釜に温度が１４５℃の煮る薬剤を入れて、アルカリ使用量が水酸化ナトリウムで計算して絶対乾燥原料の量の１３％で、アントラキノンの添加量が絶対乾燥原料の量の０．５％で、黒液と空気を排出して、圧力を０．６ＭＰａまで上げて、煮釜の煮る液循環ポンプと列管加熱器を起動して煮る液体を１５５℃に加熱して、温度の上昇と保温を１６０分間行う。薄い黒液で熱黒液を入れ替えしだして、熱黒液缶に送って、煮た後硬度が２０で、カッパ価の３０に相当する高硬度のパルプを得て、叩度が１５°ＳＲである。高硬度のパルプの濃度を１８％に調節してから、フィブラーター（ｆｉｂｒａｔｏｒ）に送り込んで離解を行って、更に上記の洗浄方法で洗浄して、その後に螺旋コンベヤーを経て当該パルプを７０℃に加熱してそして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで３５ｋｇ／トンパルプの酸素及びアルカリ含有量が水酸化ナトリウムで計算して絶対乾燥パルプの２．５％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％、入り口の温度が１００℃、圧力が１．２ＭＰａで、８０分間保持して、当該パルプが十分に脱リグニンの反応を行うことができるが、塔のトップの温度が１０５℃で、圧力が０．４ＭＰａに維持される。処理の完成後に当該パルプを池に噴出して希釈して、前記未漂白のパルプを得る。前記未漂白のパルプは裂断長さが７．０ｋｍ、耐折回数が６０回、引裂度が２４０ｍＮ、白度が３７％ＩＳＯ、叩度が３７°ＳＲである。
重量分の６０％の前記未漂白のストロー・パルプと４０％の未漂白のパルプを調合して、二種類のパルプをそれぞれ攪拌して、先に円柱精製機で攪拌して、その攪拌濃度が３．８％で、攪拌の圧力が０．２０ＭＰａで、攪拌の電流が６５Ａである。それから双円盤フィブラーター（ｆｉｂｒａｔｏｒ）で攪拌して、その攪拌濃度が３．３％で、攪拌圧力が０．１５ＭＰａで、攪拌の電流が４５Ａで、攪拌後に得たパルプの品質基準は、叩度が４８°ＳＲで、ウェット重量が２．８ｇである。前記未漂白のパルプは従来の技術の未漂白のパルプで、その裂断長さが７ｋｍで、引裂度が１０００ｍＮで、白度が２０％ＩＳＯで、耐折回数が１０００回以上である。未漂白のストロー・パルプの叩度が３６°ＳＲで、ウェット重量が２．３ｇで、未漂白のパルプの叩度が２０°ＳＲで、ウェット重量が１２ｇである。
攪拌後のパルプを均一に混合して製造して、前記原色の食品包装紙を得た。前記原色の食品包装紙は定量が４５ｇ／ｍ２、厚さが７９．０μｍ、平滑度が正面で４５Ｓ、裏側で３６Ｓ、白度が４５％ＩＳＯ、不透明度が９７．６％、裂断長さが５．８ｋｍ、横方向の耐折回数が１７０回、横方向の引裂度が５５０ｍＮ、水分含有量が５．３％である。
【実施例６】
【０００９】
用意したアシを金槌式クラッシャーで蒸し釜に入れて、蒸し釜に煮る薬剤を入れる。アルカリ使用量が水酸化ナトリウムで計算して絶対乾燥原料の量の９％で、アントラキノンの添加量が０．８％で、液体比が１：４である。一回目に加熱して温度を１１０℃まで上げて、この温度で４０分間保温して、更に少しガスを３０分間排出して、二回目に加熱して温度を５０分間１７３℃まで上げて、６０分間保温する。煮た後硬度が２０で、カッパ価の３０．７に相当し、叩度が１２．５°ＳＲの高硬度のパルプを得て、それから高硬度のパルプを従来の技術による黒液抽出用変径単螺旋絞り出し機に送り込んで絞り出して、濃度が２０％の高硬度のパルプを得て、更に上記の洗浄方法、例えば圧力洗浄機で洗浄して、その後にフィブラーター（ｆｉｂｒａｔｏｒ）に送り込んで離解を行って、それから螺旋コンベヤーを経て当該パルプを７０℃に加熱してそして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入る。保護剤が硫酸マグネシウム、添加量が絶対乾燥パルプの重量の１％、入り口の温度が９５℃、圧力が０．９ＭＰａで、７０分間保持して、当該パルプが十分に脱リグニンの反応を行うことができるが、塔のトップの温度が１００℃で、圧力が０．３ＭＰａに維持される。処理の完成後に当該パルプを池に噴出して希釈して、前記未漂白のパルプを得る。前記未漂白のパルプは裂断長さが５．８ｋｍ、耐折回数が５５回、引裂度が２６０ｍＮ、白度が４０％ＩＳＯ、叩度が３８°ＳＲである。
重量分の５５％の前記未漂白のストロー・パルプと４５％の未漂白のパルプをそれぞれ攪拌して、アシ・パルプの攪拌濃度が３．５％で、パルプの攪拌濃度が４．５％で、攪拌は双円盤フィブラーター（ｆｉｂｒａｔｏｒ）で行われて、得たパルプの品質基準は、アシ・パルプの叩度が３５°ＳＲで、攪拌のウェット重量が２．０ｇで、パルプの叩度が２０°ＳＲで、攪拌のウェット重量が１２ｇである。前記未漂白のパルプは従来の技術の未漂白の硫酸塩針葉樹パルプで、その裂断長さが５．０ｋｍで、引裂度が１１００ｍＮで、白度が１８％ＩＳＯで、耐折回数が１０００回以上で、叩度が３９°ＳＲである。
攪拌後のパルプを製造して、前記原色の食品包装紙を得た。前記原色の食品包装紙は定量が５１．５ｇ／ｍ２で、厚さが７５．０μｍで、平滑度が正面で４８Ｓで、裏側で３６Ｓで、白度が４０％ＩＳＯで、不透明度が９６．８％で、裂断長さが３．２ｋｍで、横方向の耐折回数が１４０回で、横方向の引裂度が３８０ｍＮで、水分含有量が５．８％である。
【実施例７】
【００１０】
用意した綿の竿を金槌式クラッシャーで蒸し釜に入れて、蒸し釜に煮る薬剤を入れる。アルカリ使用量が水酸化ナトリウムで計算して絶対乾燥原料の量の８％で、硫化度が８％で、液体比が１：２である。一回目に加熱して温度を１１０℃まで上げて、この温度で４０分間保温して、更に少しガスを２５分間排出して、二回目に加熱して温度を４５分間１６６℃まで上げて、７５分間保温する。煮た後硬度が２２で、カッパ価の３５に相当し、叩度が１１．６°ＳＲの高硬度のパルプを得て、高周波数離解機に送り込んで離解して、それから高硬度のパルプを従来の技術による黒液抽出用ダブルローラ絞り出し機に送り込んで絞り出して、濃度が３２％の高硬度のパルプを得て、更に薄い黒液で濃度を２．５％に調整して、かすを取り除いてから、上記の洗浄方法で洗浄して、出たパルプの濃度を１５％に調整して、それから螺旋コンベヤーを経て当該パルプを７０℃に加熱してそして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの重量の３％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、９０分間保持して、当該パルプが十分に脱リグニンの反応を行うことができるが、塔のトップの温度が１００℃で、圧力が０．４ＭＰａに維持される。処理の完成後に当該パルプを池に噴出して希釈して、前記未漂白のパルプを得る。前記未漂白のパルプは裂断長さが４．３ｋｍで、耐折回数が７０回で、引裂度が２７５ｍＮで、白度が４２％ＩＳＯで、叩度が３４°ＳＲである。
重量分の８０％の前記未漂白のストロー・パルプと２０％の未漂白のパルプをそれぞれ攪拌して、綿の茎のパルプの攪拌濃度が３．５％で、パルプの攪拌濃度が４．５％で、攪拌は双円盤フィブラーター（ｆｉｂｒａｔｏｒ）で行われて、得たパルプの品質基準は、アシ・パルプの叩度が５５°ＳＲで、攪拌のウェット重量が２．０ｇで、パルプの叩度が４８°ＳＲで、攪拌のウェット重量が２．６ｇである。前記未漂白のパルプは従来の技術の未漂白の硫酸塩針葉樹パルプで、その裂断長さが５．０ｋｍで、引裂度が１１００ｍＮで、白度が１８％ＩＳＯで、耐折回数が１０００回以上で、叩度が３９°ＳＲである。
攪拌後のパルプを製造して、前記原色の食品包装紙を得た。前記原色のコピー用紙は定量が６０．０ｇ／ｍ２で、縦横方向の平均裂断長が４．５ｋｍで、縦方向の硬さが１１２ｍＮで、横方向の硬さが７２ｍＮで、白度は４４．７％ＩＳＯである。
【実施例８】
【００１１】
質量比が１：３の稲わらと麦草を金槌式クラッシャーで乾式法で用意した後に蒸し釜に入れて、蒸し釜に煮る薬剤を入れる。アルカリ使用量が水酸化ナトリウムで計算して絶対乾燥原料の量の１１％で、硫化度が５％で、液体比が１：４である。一回目に加熱して温度を１１０℃まで上げて、この温度で２０分間保温して、更に少しガスを３０分間排出して、二回目に加熱して温度を４０分間１６８℃まで上げて、９０分間保温する。煮た後に硬度が１９で、カッパ価の２９に相当する高硬度のパルプを得て、叩度が１４．３°ＳＲで、更に上記の黒液抽出用の変径単螺旋絞り出し機で絞り出して、得たパルプを薄い黒液で濃度の３．０％に希釈して、ジャンプふるいで荒いパルプの選別を行って、ジャンプふるいのロスが０．２％で、また高い濃度かす取り除き器で不純物を取り除いて、ロスが０．１％である。更に得たパルプを水平ベルト式洗浄機で洗って、洗う時のパルプの濃度が３．０％で、洗浄機から出たパルプの濃度が９％で、洗浄中に７０℃を維持して、更にそれを高周波数離解機に送り込んで離解を行って、パルプが中等濃度パルプパイプで調整されて、パルプ内の空気を排出して流動化にして、その後に遠心式中等濃度パルプポンプを経て、酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの重量の４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．３ＭＰａに維持される。処理の完成後に当該パルプを池に噴出して希釈して、前記未漂白のパルプを得る。前記未漂白のパルプは裂断長さが７．２ｋｍで、耐折回数が４５回で、引裂度が２５０ｍＮで、白度が４２％ＩＳＯで、叩度が３３°ＳＲである。
重量分の５０％の前記未漂白のストロー・パルプと５０％の未漂白のパルプを調合して、二種類のパルプをそれぞれ攪拌して、先に円柱精製機で攪拌して、その攪拌濃度が３．８％で、攪拌の圧力が０．２０ＭＰａで、攪拌の電流が６２Ａである。それから双円盤フィブラーター（ｆｉｂｒａｔｏｒ）で攪拌して、その攪拌濃度が３．４  ％で、攪拌圧力が０．２０ＭＰａで、攪拌の電流が６０Ａで、攪拌後に得たパルプの品質基準は、叩度が４８°ＳＲで、ウェット重量が３．２ｇである。前記未漂白のパルプは従来の技術の未漂白のパルプ（未漂白硫酸塩針葉樹パルプと未漂白亜硫酸塩針葉樹パルプなどを含む）は裂断長さが６．５ｋｍで、引裂度が１０００ｍＮで、白度が２０％ＩＳＯで、耐折回数が１０００回以上で、叩度が３８°ＳＲである。
攪拌後のパルプを製造して、前記原色の食品包装紙を得た。前記原色のコピー用紙は定量が６５．０ｇ／ｍ２で、縦横方向の平均裂断長が７．５ｋｍで、縦方向の硬さが８２ｍＮで、横方向の硬さが５５ｍＮで、白度は４１．８％ＩＳＯである。
【実施例９】
【００１２】
稲わらを金槌式クラッシャーでドライ方法で用意した後に蒸し釜に入れて、蒸し釜に煮る薬剤を入れる。アルカリ使用量が水酸化ナトリウムで計算して絶対乾燥原料の量の１５％で、液体比が１：３で、アントラキノンの添加量が０．６％である。一回目に加熱して温度を１２０℃まで上げて、この温度で２０分間保温して、更に少しガスを２０−３０分間排出して、二回目に加熱して温度を４０分間１６８℃まで上げて、９０分間保温する。煮た後に硬度が１８で、カッパ価の２７に相当する高硬度のパルプを得て、叩度が１７°ＳＲで、更に上記の黒液抽出用の変径単螺旋絞り出し機で絞り出して、得たパルプを薄い黒液で濃度の２．５％に希釈して、ジャンプふるいで荒いパルプの選別を行って、ジャンプふるいのロスが０．２％で、また高い濃度かす取り除き器で不純物を取り除いて、ロスが０．１％である。更に得たパルプを水平ベルト式洗浄機で洗って、洗浄時のパルプの濃度が３．０％で、洗浄機から出たパルプの濃度が９％で、洗浄中に６８−７０℃を維持して、更にそれを高周波数離解機に送り込んで離解を行って、濃度を調整してから、螺旋ベルトを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が１０２℃で、圧力が１．１２ＭＰａで、７０分間保持して、当該パルプが十分に脱リグニンの反応を行うことができるが、塔のトップの温度が１０４℃で、圧力が０．５ＭＰａに維持される。処理の完成後に当該パルプを池に噴出して希釈して、前記未漂白のパルプを得る。前記未漂白のパルプは裂断長さが４．４ｋｍで、耐折回数が６５回で、引裂度が２４５ｍＮで、白度が３７％ＩＳＯで、叩度が３４°ＳＲである。
重量分の７０％の前記未漂白のストロー・パルプと３０％の未漂白のパルプをそれぞれ攪拌して、ストロー・パルプの攪拌濃度が３．２％で、パルプの攪拌濃度が４．５％で、攪拌は双円盤フィブラーター（ｆｉｂｒａｔｏｒ）で行われて、攪拌後に得たパルプの品質基準は、ストロー・パルプの叩度が５５°ＳＲで、攪拌のウェット重量が２．０ｇで、パルプの叩度が４８°ＳＲで、攪拌のウェット重量が２．０ｇである。前記未漂白のパルプは従来の技術の未漂白の硫酸塩広葉樹パルプである。
攪拌後のパルプを製造して、前記原色の食品包装紙を得た。
前記原色のコピー用紙は定量が７２．０ｇ／ｍ２で、縦横方向の平均裂断長が６．２ｋｍで、縦方向の硬さが９０ｍＮで、横方向の硬さが５６ｍＮで、白度は３５．０％ＩＳＯである。
【実施例１０】
【００１３】
質量比が１：３の稲わらと麦草を金槌式クラッシャーで乾式法で用意した後に蒸し釜に入れて、蒸し釜に煮る薬剤を入れる。アルカリ使用量が水酸化ナトリウムで計算して絶対乾燥原料の量の１１％で、硫化度が５％で、液体比が１：４である。一回目に加熱して温度を１１０℃まで上げて、この温度で２０分間保温して、更に少しガスを３０分間排出して、二回目に加熱して温度を４０分間１６８℃まで上げて、９０分間保温する。煮た後に硬度が１９で、カッパ価の２９に相当する高硬度のパルプを得て、叩度が１４．３°ＳＲで、更に上記の黒液抽出用の変径単螺旋絞り出し機で絞り出して、得たパルプを薄い黒液で濃度の３．０％に希釈して、ジャンプふるいで荒いパルプの選別を行って、ジャンプふるいのロスが０．２％で、また高い濃度かす取り除き器で不純物を取り除いて、ロスが０．１％である。更に得たパルプを水平ベルト式洗浄機で洗って、洗う時のパルプの濃度が３．０％で、洗浄機から出たパルプの濃度が９％で、洗浄中に７０℃を維持して、更にそれを高周波数離解機に送り込んで離解を行って、パルプが中等濃度パルプパイプで調整されて、パルプ内の空気を排出して流動化にして、その後に遠心式中等濃度パルプポンプを経て、酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの重量の４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．３ＭＰａに維持される。処理の完成後に当該パルプを池に噴出して希釈して、前記未漂白のパルプを得る。前記未漂白のパルプは裂断長さが７．２ｋｍで、耐折回数が４５回で、引裂度が２５０ｍＮで、白度が４２％ＩＳＯで、叩度が３３°ＳＲである。
前記未漂白のストロー・パルプを攪拌して、叩度が３０°ＳＲ、攪拌のウェット重量が２３ｇである。
攪拌後のパルプを均一に混合した後に後処理して、前記原色の弁当箱を得た。前記後処理は油止め剤で、添加量が１．１％で、防水剤が３．３％、定着剤が０．１５％で、真空度の０．０５５Ｍｐａの条件での強制乾燥温度が１８０℃で、強制乾燥時間が７５ｓである。得た原色の弁当箱は完全にＧＢ  １８００６．１−１９９９  Ａ等品の要求に合う。
【実施例１１】
【００１４】
稲わらを金槌式クラッシャーでドライ方法で用意した後に蒸し釜に入れて、蒸し釜に煮る薬剤を入れる。アルカリ使用量が水酸化ナトリウムで計算して絶対乾燥原料の量の１５％で、液体比が１：３で、アントラキノンの添加量が０．６％である。一回目に加熱して温度を１２０℃まで上げて、この温度で２０分間保温して、更に少しガスを２０−３０分間排出して、二回目に加熱して温度を４０分間１６８℃まで上げて、９０分間保温する。煮た後に硬度が１８で、カッパ価の２７に相当する高硬度のパルプを得て、叩度が１７°ＳＲで、更に上記の黒液抽出用の変径単螺旋絞り出し機で絞り出して、得たパルプを薄い黒液で濃度の２．５％に希釈して、ジャンプふるいで荒いパルプの選別を行って、ジャンプふるいのロスが０．２％で、また高濃度かす取り除き器で不純物を取り除いて、ロスが０．１％である。更に得たパルプを水平ベルト式洗浄機で洗浄して、洗浄時のパルプの濃度が３．０％で、洗浄機から出たパルプの濃度が９％で、洗浄中に６８−７０℃を維持して、更にそれを高周波数離解機に送り込んで離解を行って、濃度を調整してから、螺旋ベルトを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が１０２℃で、圧力が１．１２ＭＰａで、７０分間保持して、当該パルプが十分に脱リグニンの反応を行うことができるが、塔のトップの温度が１０４℃で、圧力が０．５ＭＰａに維持される。処理の完成後に当該パルプを池に噴出して希釈して、前記未漂白のパルプを得る。前記未漂白のパルプは裂断長さが４．４ｋｍで、耐折回数が６５回で、引裂度が２４５ｍＮで、白度が３７％ＩＳＯで、叩度が３４°ＳＲである。
重量分の７０％の前記未漂白のストロー・パルプと３０％の未漂白のパルプをそれぞれ攪拌して、未漂白のストロー・パルプは叩度が３１°ＳＲで、ウェット重量が２．２ｇであるが、パルプは叩度が２０°ＳＲで、ウェット重量が１０ｇである。
攪拌後のパルプを均一に混合した後に後処理して、前記原色の弁当箱を得た。前記後処理は油止め剤で、添加量が１．１％で、防水剤が３．３％、定着剤が０．１５％で、真空度の０．０５ＭＰａの条件での強制乾燥温度が１７８℃で、強制乾燥時間が７８ｓである。得た原色の弁当箱は完全にＧＢ１８００６．１−１９９９  Ａ等品の要求に合う。
【実施例１２】
【００１５】
ヨシタケを上記の乾式法で用意した後に蒸し釜に入れて、蒸し釜に煮る薬剤を入れる。アルカリ使用量が水酸化ナトリウムで計算して絶対乾燥原料の量の１１％で、アントラキノンの添加量が０．８％で、液体比が１：４である。一回目に加熱して温度を１３０℃まで上げて、この温度で４０分間保温して、更に少しガスを３０分間排出して、二回目に加熱して温度を６０分間１７３℃まで上げて、６０分間保温する。煮た後に硬度が２５で、カッパ価の４５に相当する高硬度のパルプを得て、叩度が１２°ＳＲで、更に従来の技術での黒液抽出用変径単螺旋絞り出し機で絞り出して、濃度が２０％の高硬度のパルプを得て、ジャンプふるいで荒いパルプの選別を行って、ジャンプふるいのロスが０．２％で、また高濃度かす取り除き器で不純物を取り除いて、ロスが０．１％である。更に得たパルプを水平ベルト式洗浄機で洗浄して、洗浄時のパルプの濃度が２．０％で、洗浄機から出たパルプの濃度が９％で、洗浄中に６８−７０℃を維持して、濃度を調整してから、螺旋ベルトを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が１０２℃で、圧力が１．１２ＭＰａで、７５分間保持して、当該パルプが十分に脱リグニンの反応を行うことができるが、塔のトップの温度が１０４℃で、圧力が０．５ＭＰａに維持される。処理の完成後に当該パルプを池に噴出して希釈して、前記未漂白のパルプを得る。前記未漂白のパルプは裂断長さが５．０ｋｍで、耐折回数が６９回で、引裂度が２５５ｍＮで、白度が４２％ＩＳＯで、叩度が３３°ＳＲである。
重量分の７０  ％の前記未漂白のストロー・パルプと３０  ％の未漂白のパルプを調合して、それぞれ攪拌して、未漂白のストロー・パルプは叩度が３２°ＳＲで、ウェット重量が２．３ｇであるが、未漂白のパルプは叩度が２０°ＳＲで、ウェット重量が１２ｇである。
攪拌後のパルプを均一に混合した後に後処理して、前記原色の弁当箱を得た。前記後処理は油止め剤で、添加量が１．２％で、防水剤が３％、定着剤が０．１５％で、真空度の０．０５５ＭＰａの条件での強制乾燥温度が１７５℃で、強制乾燥時間が８０ｓである。
得た原色の弁当箱は完全にＧＢ１８００６．１−１９９９  Ａ等品の要求に合う。
【実施例１３】
【００１６】
麦草の原料を金槌式クラッシャーで用意した後に蒸し釜にいれて、蒸し釜に煮る薬剤を入れる。亜硫酸アンモニウムの添加量が絶対乾燥原料の９％で、液体比が１：３で、一回目に加熱して温度を１１０℃まで上げて、この温度で３０分間保温して、更に少しガスを２５分間排出して、二回目に加熱して温度を６０分間１６８℃まで上げて、９０分間保温する。煮た後に得た高硬度のパルプは硬度が２２で、カッパ価の３５．５に相当し、叩度が１１．６°ＳＲで、薄い黒液で濃度が２．５％までに希釈して、更に従来の技術の選別方法、例えば、ジャンプふるいの選別法で選別する。選別中のロスが０．５％である。更に従来の技術の真空洗浄機で洗浄する。洗浄後に濃度が１０％の高硬度のパルプを得て、中等濃度パルプパイプに送る。中等濃度パルプポンプを経て、酸素脱リグニン反応塔に送る。当該パルプが反応塔に入る前にパイプで２０ｋｇ／トンパルプの酸素及び絶対乾燥パルプに対する量が水酸化ナトリウムで計算して４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．３ＭＰａに維持している。処理の完成後に当該パルプを池に噴出して希釈して、前記未漂白のパルプを得る。前記未漂白のパルプは裂断長さが５．０ｋｍで、耐折回数が４０回で、引裂度が２２０ｍＮで、白度が４０％ＩＳＯで、叩度が３４°ＳＲである。前記ストロー・パルプを攪拌して、得たパルプの品質基準として、叩度が４５ｏＳＲで、攪拌のウェット重量が２．８ｇである。
攪拌後のパルプを製造して、前記原色のティッシュペーパーを得た。前記製造は長網シングルシリンダー製紙機で行われる。前記原色のティッシュペーパーは定量が２３．０ｇ／ｍ２で、横方向の液体吸着高度が６６ｍｍ／１００ｓで、縦方向のウェット抗張力強度が３６Ｎ／ｍで、白度が４１．５％ＩＳＯである。
【実施例１４】
【００１７】
稲わら原料を金槌式クラッシャーでドライ方法で用意した後に間歇式ボール煮釜にいれて、間歇式ボール煮釜に煮る薬剤を入れる。亜硫酸アンモニウムの量が絶対乾燥原料の１３％で、液体比が１：４で、一回目に加熱して温度を１２０℃まで上げて、この温度で４０分間保温して、更に少しガスを２５分間排出して、二回目に加熱して温度を６０分間１６８℃まで上げて、９０分間保温する。煮た後に得た高硬度のパルプは硬度が１６で、カッパ価の２３に相当し、叩度が２３．４°ＳＲで、薄い黒液で濃度が２．５％までに希釈して、更に従来の技術の選別方法、例えば、ジャンプふるいの選別法で選別する。選別中のロスが０．２％である。更に従来の技術の真空洗浄機で洗浄する。洗浄後に濃度が１０％の高硬度のパルプを得て、それから螺旋コンベヤーを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの３．５％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．４ＭＰａに維持される。処理の完成後に当該パルプを池に噴出して希釈して、前記未漂白のパルプを得る。前記未漂白のパルプは裂断長さが６．８ｋｍで、耐折回数が５０回で、引裂度が２５０ｍＮで、白度が４５％ＩＳＯで、叩度が３６°ＳＲである。
重量分の７０％の前記未漂白のストロー・パルプと３０％の未漂白のパルプをそれぞれ攪拌して、ストロー・パルプの攪拌濃度が３．０％で、パルプの攪拌濃度が４．５％で、攪拌は双円盤フィブラーター（ｆｉｂｒａｔｏｒ）で行われて、攪拌後に得たパルプの品質基準は、ストロー・パルプの叩度が５０°ＳＲで、攪拌のウェット重量が１．８ｇで、パルプの叩度が４６°ＳＲで、攪拌のウェット重量が１．２ｇである。前記未漂白の広葉樹パルプは裂断長さが６．５ｋｍで、引裂度が１０００ｍＮで、白度が１８％ＩＳＯで、耐折回数が１０００回で、叩度が３８ｏＳＲである。
攪拌後のパルプを均一に混合して製造して、前記原色のティッシュペーパーを得た。前記製造は長網ダブルシリンダー製紙機で行われた。前記原色のティッシュペーパーは定量が３８．２ｇ／ｍ２で、横方向の液体吸着高度が６０ｍｍ／１００ｓで、縦方向のウェット抗張力強度が３０Ｎ／ｍで、白度が３８％ＩＳＯである。
【実施例１５】
【００１８】
サトウキビのかすを乾式法による上記製造を経て且つ髄を取り除いた後に蒸し釜にいれて、蒸し釜に煮る薬剤を入れる。亜硫酸アンモニウムの添加量が絶対乾燥原料の１１％で、液体比が１：２．５で、一回目に加熱して温度を１３０℃まで上げて、この温度で２０分間保温して、更に少しガスを２０分間排出して、二回目に加熱して温度を５０分間１６５℃まで上げて、７０分間保温する。煮るで硬度が２１で、カッパ価の３２に相当する高硬度のパルプを得て、叩度が１４．２°ＳＲである。それから高硬度のパルプを従来の技術で黒液を抽出する双螺旋絞り出し機で絞り出して、濃度が２５％の高硬度のパルプを得て、更に黒液で２．５％に希釈する。その後に真空洗浄機で洗浄して、パルプの濃度が１０−１３％になる。それから得たパルプを螺旋コンベヤーを経て７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで３０ｋｇ／トンパルプの酸素及びアルカリ含有量が水酸化ナトリウムで計算して絶対乾燥パルプの３％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の０．８％で、入り口の温度が９８℃で、圧力が１．０５ＭＰａで、８５分間保持して、当該パルプが十分に脱リグニンの反応を行うことができるが、塔のトップの温度が１０２℃で、圧力が０．４ＭＰａに維持される。処理の完成後に当該パルプを池に噴出して希釈して、前記未漂白のパルプを得る。前記未漂白のパルプは裂断長さが６．０ｋｍで、耐折回数が７０回で、引裂度が２３０ｍＮで、白度が４０％ＩＳＯで、叩度が３５°ＳＲである。
重量分の８０％の前記未漂白のストロー・パルプと２０％の未漂白のパルプをそれぞれ攪拌して、ストロー・パルプの攪拌濃度が３．２％で、パルプの攪拌濃度が４．０％で、攪拌は双柱型製紙機と双円盤フィブラーター（ｆｉｂｒａｔｏｒ）で行われて、攪拌後に得たパルプの品質基準は、ストロー・パルプの叩度が５０°ＳＲで、攪拌のウェット重量が１．８ｇで、広葉樹パルプの叩度が４１°ＳＲで、攪拌のウェット重量が１．５ｇである。前記未漂白のパルプは従来の技術の未漂白のパルプ（未漂白硫酸塩針葉樹パルプと未漂白亜硫酸塩針葉樹パルプなどを含む）は裂断長さが４．５ｋｍで、引裂度が５００ｍＮで、白度が１８％ＩＳＯで、耐折回数が１０００回以上で、叩度が３８°ＳＲである。
攪拌後のパルプを均一に混合して製造して、前記原色のティッシュペーパーを得た。前記製造は斜網シングルシリンダー製紙機で行われる。前記原色のティッシュペーパーは定量が４５．０ｇ／ｍ２で、横方向の液体吸着高度が５５ｍｍ／１００ｓで、縦方向のウェット抗張力強度が２８Ｎ／ｍで、白度が４１％ＩＳＯである。
【実施例１６】
【００１９】
稲わらを金槌式クラッシャーでドライ方法で用意した後に蒸し釜に入れて、蒸し釜に煮る薬剤を入れる。アルカリ使用量が水酸化ナトリウムで計算して絶対乾燥原料の量の１５％で、液体比が１：３で、アントラキノンの添加量が０．６％である。一回目に加熱して温度を１２０℃まで上げて、この温度で２０分間保温して、更に少しガスを２０−３０分間排出して、二回目に加熱して温度を４０分間１６８℃まで上げて、９０分間保温する。煮た後に硬度が１８で、カッパ価の２７に相当する高硬度のパルプを得て、叩度が１７°ＳＲで、更に上記の黒液抽出用変径単螺旋絞り出し機で絞り出して、得たパルプを薄い黒液で濃度の２．５％に希釈して、ジャンプふるいで荒いパルプの選別を行って、ジャンプふるいのロスが０．２％で、また高濃度かす取り除き器で不純物を取り除いて、ロスが０．１％である。更に得たパルプを水平ベルト式洗浄機で洗浄して、洗浄時のパルプの濃度が３．０％で、洗浄機から出たパルプの濃度が９％で、洗浄中に６８−７０℃を維持して、更にそれを高周波数離解機に送り込んで離解を行って、濃度を調整してから、螺旋ベルトを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が１０２℃で、圧力が１．１２Ｍｐａで、７０分間保持して、当該パルプが十分に脱リグニンの反応を行うことができるが、塔のトップの温度が１０４℃で、圧力が０．５ＭＰａに維持される。処理の完成後に当該パルプを池に噴出して希釈して、前記未漂白のパルプを得る。前記未漂白のパルプは裂断長さが４．４ｋｍで、耐折回数が６５回で、引裂度が２４５ｍＮで、白度が３７％ＩＳＯで、叩度が３４°ＳＲである。
重量分の９５％の前記未漂白のストロー・パルプと５％の未漂白のパルプをそれぞれ攪拌して、ストロー・パルプの攪拌濃度が３．２％で、パルプの攪拌濃度が４．５％で、攪拌は双円盤フィブラーター（ｆｉｂｒａｔｏｒ）で行われて、攪拌後に得たパルプの品質基準は、ストロー・パルプの叩度が５５°ＳＲで、攪拌のウェット重量が２．０ｇで、パルプの叩度が４８°ＳＲで、攪拌のウェット重量が２．０ｇである。前記未漂白のパルプは従来の技術の未漂白の硫酸塩広葉樹パルプである。
攪拌後のパルプを均一に混合して製造して、前記原色のトイレットペーパーを得た。
前記原色のトイレットペーパーは定量が１８．０ｇ／ｍ２で、横方向の液体吸着高度が６０ｍｍ／１００ｓで、縦方向のウェット抗張力強度が７．０Ｎ．ｍ／ｇで、柔らかさが１３０ｍＮで、白度が５０％ＩＳＯである。
【実施例１７】
【００２０】
ヨシタケを上記の乾式法で用意した後に蒸し釜に入れて、蒸し釜に煮る薬剤を入れる。アルカリ使用量が水酸化ナトリウムで計算して絶対乾燥原料の量の１１％で、アントラキノンの添加量が０．８％で、液体比が１：４である。一回目に加熱して温度を１３０℃まで上げて、この温度で４０分間保温して、更に少しガスを３０分間排出して、二回目に加熱して温度を６０分間１７３℃まで上げて、６０分間保温する。煮た後に硬度が２５で、カッパ価の４５に相当する高硬度のパルプを得て、叩度が１２°ＳＲで、更に従来の技術での黒液抽出用変径単螺旋絞り出し機で絞り出して、濃度が２０％の高硬度のパルプを得て、ジャンプふるいで荒いパルプの選別を行って、ジャンプふるいのロスが０．２％で、また高濃度かす取り除き器で不純物を取り除いて、ロスが０．１％である。更に得たパルプを水平ベルト式洗浄機で洗浄して、洗浄時のパルプの濃度が２．０％で、洗浄機から出たパルプの濃度が９％で、洗浄中に６８−７０℃を維持して、濃度を調整してから、螺旋ベルトを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が１０２℃で、圧力が１．１２ＭＰａで、７５分間保持して、当該パルプが十分に脱リグニンの反応を行うことができるが、塔のトップの温度が１０４℃で、圧力が０．５ＭＰａに維持される。処理の完成後に当該パルプを池に噴出して希釈して、前記未漂白のパルプを得る。前記未漂白のパルプは裂断長さが５．０ｋｍで、耐折回数が６９回で、引裂度が２５５ｍＮで、白度が４２％ＩＳＯで、叩度が３３°ＳＲである。
重量分の７０％の前記未漂白のストロー・パルプと３０％の未漂白のパルプを調合して、二種類のパルプをそれぞれ攪拌して、先に円柱精製機で攪拌して、その攪拌濃度が３．８％で、攪拌の圧力が０．１５−０．２０ＭＰａで、攪拌の電流が６５Ａである。それから双円盤フィブラーター（ｆｉｂｒａｔｏｒ）で攪拌して、その攪拌濃度が３．３％で、攪拌圧力が０．２ＭＰａで、攪拌の電流が６０Ａで、攪拌後に得たパルプの品質基準は、叩度が４８°ＳＲで、ウェット重量が２．８ｇである。前記未漂白のパルプは従来の技術の未漂白のパルプ（未漂白硫酸塩広葉樹パルプと未漂白亜硫酸塩針葉樹パルプなどを含む）は裂断長さが６ｋｍで、引裂度が１０００ｍＮで、白度が１８％ＩＳＯで、耐折回数が１０００回以上で、叩度が４０°ＳＲである。
攪拌後のパルプを製造して、前記原色のトイレットペーパーを得た。
前記原色のトイレットペーパーは定量が１１．０ｇ／ｍ２で、横方向の液体吸着高度が８０ｍｍ／１００ｓで、縦方向のウェット抗張力強度が１０．０Ｎ．ｍ／ｇで、柔らかさが１２０ｍＮで、白度が３８％ＩＳＯである。
【実施例１８】
【００２１】
稲わら、麦草とアシを質量比の１：３：１によって金槌式クラッシャーで乾式法で用意した後に煮釜に入れて、温度が１３５℃の熱黒液を釜投入器を経て煮釜に入れて、液体比が１：８である。いっぱいに入れた後に蓋をして、煮釜に温度が１４５℃の煮る薬剤を入れて、アルカリ使用量が水酸化ナトリウムで計算して絶対乾燥原料の量の１１％で、アントラキノンの添加量が絶対乾燥原料の量の０．８％で、黒液と空気を排出して、圧力を０．６ＭＰａまで上げて、煮釜の煮る液循環ポンプと列管加熱器を起動して煮る液体を１６０℃に加熱して、温度の上昇と保温を１８０分間行う。薄い黒液で熱黒液を入れ替えし出して、熱黒液缶に送り込む。煮た後に硬度が１９で、カッパ価の２９に相当する高硬度のパルプを得て、叩度が１６°ＳＲで、更に上記の黒液抽出用変径単螺旋絞り出し機で絞り出して、得たパルプを薄い黒液で濃度の３．０％に希釈して、ジャンプふるいで荒いパルプの選別を行って、ジャンプふるいのロスが０．２％で、また高い濃度かす取り除き器で不純物を取り除いて、ロスが０．１％である。更に得たパルプを水平ベルト式洗浄機で洗浄して、洗浄時のパルプの濃度が３．０％で、洗浄機から出たパルプの濃度が９％で、洗浄中に７０℃を維持して、更にそれを高周波数離解機に送り込んで離解を行って、パルプが中等濃度パルプパイプで調整されて、パルプ内の空気を排出して流動化にして、その後に遠心式中等濃度パルプポンプを経て、酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの重量の４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．４ＭＰａに維持される。処理の完成後に当該パルプを池に噴出して希釈して、前記未漂白のパルプを得た。前記未漂白のパルプは裂断長さが６．５ｋｍで、耐折回数が４５回で、引裂度が２５０ｍＮで、白度が４２％ＩＳＯで、叩度が３３°ＳＲである。
重量分の９５％の前記未漂白のストロー・パルプと５％の未漂白のパルプを調合して、それぞれ攪拌して、攪拌は双円盤フィブラーター（ｆｉｂｒａｔｏｒ）で行われて、その濃度が３．４％で、攪拌後に得たパルプの品質基準は、ストロー・パルプの叩度が４８°ＳＲで、攪拌のウェット重量が２．９ｇである。前記未漂白のパルプは従来の技術の未漂白のパルプ（未漂白硫酸塩広葉樹パルプと未漂白亜硫酸塩針葉樹パルプなどを含む）は裂断長さが６ｋｍで、引裂度が１０００ｍＮで、白度が２０％ＩＳＯで、耐折回数が１０００回以上で、叩度が３８°ＳＲである。
攪拌後のパルプを製造して、前記原色のトイレットペーパーを得た。
前記原色のトイレットペーパーは定量が１３．０ｇ／ｍ２で、横方向の液体吸着高度が３０ｍｍ／１００ｓで、縦方向のウェット抗張力強度が２２Ｎ／ｍで、柔らかさが１４０ｍＮで、白度が５０％ＩＳＯである。
【実施例１９】
【００２２】
麦草原料を金槌式クラッシャーで用意した後に蒸し釜にいれて、蒸し釜に煮る薬剤を入れる。亜硫酸アンモニウムの添加量が絶対乾燥原料の９％で、液体比が１：３で、一回目に加熱して温度を１１０℃まで上げて、この温度で３０分間保温して、更に少しガスを２５分間排出して、二回目に加熱して温度を６０分間１６８℃まで上げて、９０分間保温する。煮た後に得た高硬度のパルプは硬度が２２で、カッパ価の３５．５に相当し、叩度が１１．６°ＳＲで、薄い黒液で濃度が２．５％までに希釈して、更に従来の技術の選別方法、例えば、ジャンプふるいの選別法で選別する。選別中のロスが０．５％である。更に従来の技術の真空洗浄機で洗浄する。洗浄後に濃度が１０％の高硬度のパルプを得て、中等濃度パルプパイプに送る。中等濃度パルプポンプを経て、酸素脱リグニン反応塔に送る。当該パルプが反応塔に入る前にパイプで２０ｋｇ／トンパルプの酸素及び絶対乾燥パルプに対する量が水酸化ナトリウムで計算して４％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．３ＭＰａに維持される。処理の完成後に当該パルプを池に噴出して希釈して、前記未漂白のパルプを得る。前記未漂白のパルプは裂断長さが５．０ｋｍで、耐折回数が４０回で、引裂度が２２０ｍＮで、白度が４０％ＩＳＯで、叩度が３４°ＳＲである。前記ストロー・パルプを攪拌して、得たパルプの品質基準は、叩度が４５ｏＳＲで、攪拌のウェット重量が２．８ｇである。
攪拌後のパルプを製造して、前記原色のティッシュペーパーを得た。前記製造は長網シングルシリンダー製紙機で行われる。前記原色のティッシュペーパーは定量が１４．０ｇ／ｍ２で、横方向の液体吸着高度が１００ｍｍ／１００ｓで、縦方向のウェット抗張力強度が５５Ｎ／ｍで、白度が４５％ＩＳＯである。
【実施例２０】
【００２３】
稲わら原料を金槌式クラッシャーでドライ方法で用意した後に間歇式ボール煮釜にいれて、間歇式ボール煮釜に煮る薬剤を入れる。亜硫酸アンモニウムの量が絶対乾燥原料の１３％で、液体比が１：４で、一回目に加熱して温度を１２０℃まで上げて、この温度で４０分間保温して、更に少しガスを２５分間排出して、二回目に加熱して温度を６０分間１６８℃まで上げて、９０分間保温する。煮た後に得た高硬度のパルプは硬度が１６で、カッパ価の２３に相当し、叩度が２３．４°ＳＲで、薄い黒液で濃度が２．５％までに希釈して、更に従来の技術の選別方法、例えば、ジャンプふるいの選別法で選別する。選別中のロスが０．２％である。更に従来の技術の真空洗浄機で洗浄する。洗浄後に濃度が１０％の高硬度のパルプを得て、それから螺旋コンベヤーを経て当該パルプを７０℃に加熱して、そして中等濃度パルプパイプに送り込む。当該パルプは中等濃度パルプパイプで先に質を調整して、パルプ内の空気を出して流動化にして、それから遠心式中等濃度パルプポンプで酸素脱リグニン反応塔に送り込む。当該パルプが反応塔に入る前にパイプで２０ｋｇ／トンパルプの酸素及びアルカリ含有量が水酸化ナトリウムで計算して絶対乾燥パルプの３．５％であるアルカリ溶液と混合して、そしてパイプに蒸気を入れて当該パルプの温度を上げる。その後に当該パルプは混合装置で十分に混合した後に酸素脱リグニン反応塔に入って、保護剤が硫酸マグネシウムで、添加量が絶対乾燥パルプの重量の１％で、入り口の温度が９５℃で、圧力が０．９ＭＰａで、７５分間保持して、当該パルプが十分に脱リグニンの反応を行うことができるが、塔のトップの温度が１００℃で、圧力が０．４ＭＰａに維持される。処理の完成後に当該パルプを池に噴出して希釈して、前記未漂白のパルプを得る。前記未漂白のパルプは裂断長さが６．８ｋｍで、耐折回数が５０回で、引裂度が２５０ｍＮで、白度が４５％ＩＳＯで、叩度が３６°ＳＲである。
重量分の７０％の前記未漂白のストロー・パルプと３０％の未漂白のパルプをそれぞれ攪拌して、ストロー・パルプの攪拌濃度が３．０％で、パルプの攪拌濃度が４．５％で、攪拌は双円盤フィブラーター（ｆｉｂｒａｔｏｒ）で行われて、攪拌後に得たパルプの品質基準は、ストロー・パルプの叩度が５０°ＳＲで、攪拌のウェット重量が１．８ｇで、パルプの叩度が４６°ＳＲで、攪拌のウェット重量が１．２ｇである。前記未漂白の広葉樹パルプは裂断長さが６．５ｋｍで、引裂度が１０００ｍＮで、白度が１８％ＩＳＯで、耐折回数が１０００回で、叩度が３８ｏＳＲである。
攪拌後のパルプを均一に混合して製造して、前記原色のティッシュペーパーを得た。前記製造は長網ダブルシリンダー製紙機で行われた。前記原色のティッシュペーパーは定量が３６．０ｇ／ｍ２で、横方向の液体吸着高度が６０ｍｍ／１００ｓで、縦方向のウェット抗張力強度が４０Ｎ／ｍで、白度が４５％ＩＳＯである。